(57)【要約】  ビニル重合体（Ａ）及びアクリル系粘着性ポリマーシロップ（Ｂ）を含む粘着剤組成物であって、前記ビニル重合体（Ａ）は、ガラス転移温度（Ｔｇ）が３０℃以上２００℃以下であり、数平均分子量が５００以上１０，０００以下であって、前記アクリル系粘着性ポリマー（Ｂ）１００質量部に対して０．５質量部以上６０質量部以下含有するようにする。かかる粘着剤組成物をセパレーターに塗工し、硬化させて粘着剤層を得ることで、当該粘着剤層全体のガラス転移温度である第１のＴｇが−８０℃以上１０℃以下であり、前記粘着剤層のＸ線光電子分光分析により得られるその表層部分から計算されるガラス転移温度である第２のＴｇが４０℃以上であり、且つ、前記第１のＴｇよりも３０℃以上高い、粘着剤層を得ることができる。【特許請求の範囲】
【請求項１】
ビニル重合体（Ａ）、アクリル系粘着性ポリマーシロップ（Ｂ）及び重合開始剤を含む粘着剤組成物であって、
前記ビニル重合体（Ａ）は、ガラス転移温度（Ｔｇ）が３０℃以上２００℃以下であり、数平均分子量が５００以上１０，０００以下であって、前記アクリル系粘着性ポリマーシロップ（Ｂ）１００質量部に対して０．５質量部以上６０質量部以下含有し、
前記粘着剤組成物をセパレーターに塗工し、重合させて粘着剤層を得た際に、当該粘着剤層のＸ線光電子分光分析により得られるその表層部分から計算されるガラス転移温度である第２のＴｇが、粘着剤層全体のガラス転移温度である第１のＴｇよりも３０℃以上高い、粘着剤組成物。
【請求項２】
前記アクリル系粘着性ポリマーシロップ（Ｂ）を重合して得られるアクリル系粘着性ポリマーのガラス転移温度が−８０℃以上１０℃以下である、請求項１に記載の組成物。
【請求項３】
前記アクリル系粘着性ポリマーシロップ（Ｂ）は、ポリマーシロップを構成する全単量体単位に対し、炭素数２〜４のアルコキシアルキル基を有する（メタ）アクリル酸アルコキシアルキルエステル及び炭素数１〜３のアルキル基を有する（メタ）アクリル酸アルキルエステルからなる群より選ばれる少なくとも１種の化合物を１０質量％以上９９質量％以下含む、請求項１又は２に記載の組成物。
【請求項４】
前記重合開始剤が、光重合開始剤である、請求項１〜３のいずれかに記載の組成物。
【請求項５】
前記第１のＴｇが−８０℃以上１０℃以下であり、
前記第２のＴｇが４０℃以上である、請求項１〜４のいずれかに記載の組成物。
【請求項６】
さらに、架橋剤を含有する、請求項１〜５のいずれかに記載の組成物。
【請求項７】
粘着剤層を備える粘着製品であって、
前記粘着剤層は、ビニル重合体（Ａ）、アクリル系粘着性ポリマーシロップ（Ｂ）及び重合開始剤を含む粘着剤組成物であって、前記ビニル重合体（Ａ）は、ガラス転移温度（Ｔｇ）が３０℃以上２００℃以下であり、数平均分子量が５００以上１０，０００以下であって、前記アクリル系粘着性ポリマーシロップ（Ｂ）１００質量部に対して０．５質量部以上６０質量部以下含有する組成物を硬化して得られる、粘着製品。
【請求項８】
基材の片面又は両面に、前記粘着剤層を備えた粘着シート又は粘着テープである、請求項７に記載の粘着製品。
【請求項９】
前記粘着剤層の厚みが５０μｍ以上５ｍｍ以下である、請求項７又は８に記載の粘着製品。
【請求項１０】
前記粘着剤層のＸ線光電子分光分析により得られるその表層部分から計算されるガラス転移温度である第２のＴｇが、粘着剤層全体のガラス転移温度である第１のＴｇよりも３０℃以上高い、請求項７〜９のいずれかに記載の粘着製品。
【請求項１１】
粘着剤組成物の製造方法であって、
ビニル重合体（Ａ）、アクリル系粘着性ポリマーシロップ（Ｂ）及び重合開始剤を混合する工程と、
前記ビニル重合体（Ａ）は、ガラス転移温度（Ｔｇ）が３０℃以上２００℃以下であり、数平均分子量が５００以上１０，０００以下であって、前記アクリル系粘着性ポリマーシロップ（Ｂ）１００質量部に対して０．５質量部以上６０質量部以下を混合し、
前記粘着剤組成物を硬化させて得られる粘着剤層が、当該粘着剤層のＸ線光電子分光分析により得られるその表層部分から計算されるガラス転移温度である第２のＴｇが、粘着剤層全体のガラス転移温度である第１のＴｇよりも３０℃以上高い、製造方法。
【請求項１２】
粘着剤層を備える粘着製品の製造方法であって、
ビニル重合体（Ａ）、アクリル系粘着性ポリマーシロップ（Ｂ）及び重合開始剤を含み、
前記ビニル重合体（Ａ）は、ガラス転移温度（Ｔｇ）が３０℃以上２００℃以下であり、数平均分子量が５００以上１０，０００以下であって、前記アクリル系粘着性ポリマーシロップ（Ｂ）１００質量部に対して０．５質量部以上６０質量部以下含有する前記粘着剤組成物を基材に塗工する工程と、
前記粘着剤用セパレータ上において前記粘着剤組成物を硬化させて粘着剤層を形成する工程と、
を備える、方法。
【請求項１３】
前記粘着剤層は、Ｘ線光電子分光分析により得られるその表層部分から計算されるガラス転移温度である第２のＴｇが、粘着剤層全体のガラス転移温度である第１のＴｇよりも３０℃以上高いガラス転移温度特性を有する粘着剤層である、請求項１２に記載の方法。
【発明の詳細な説明】
【技術分野】
【０００１】
本明細書は、粘着剤組成物及びその利用に関する。
（関連出願の相互参照）
本出願は、２０１７年１２月２０日に出願された日本国特許出願である特願２０１７−２４４４５２の関連出願であり、この日本出願に基づく優先権を主張するものであり、この日本出願に記載された全ての内容をここに援用するものである。
【背景技術】
【０００２】
粘着剤で異種材料を貼り合せた部材が、様々な用途において使用されている。ここで、例えば、カーナビゲーション用のタッチパネルディスプレイは、高温高湿条件となる車内で使用され、ポリカーボネートとガラスの積層体からなる交通路用透光性パネルやカーポート等の簡易屋根は、温度差の大きい屋外で使用される。このような過酷な条件下では、接着された異種材料同士の熱膨張係数の違いによる反りや寸法変形が生じるため、部品同士を接着する粘着剤層に応力が集中することとなるが、粘着剤層がこの応力を十分に緩和できない場合には、接着部の浮きや剥がれが生じてしまう。【０００３】
また、タッチパネル等のディスプレイ用途では、加飾印刷や配線等の凹凸のある部材を貼り合わせるために、粘着剤層に段差追従性が要求されることがある。さらに、当該用途に用いられる粘着剤に対しても、高温高湿度条件下においても被着体からの浮きや剥がれを防止することができる、極めて高い耐熱性（耐久性）を有することが要求される。【０００４】
例えば、特許文献１では応力緩和性に優れる粘着剤組成物が開示されている。しかしながら、高温高湿条件下におけるプラスチック基板からのアウトガス発生に起因する浮きや剥がれについては十分に抑制することができない。これに対して、高温高湿負荷後の浮きや剥がれを防止可能な粘着剤組成物も開示されている（特許文献２）。この粘着剤組成物は、ベースポリマーと粘着剤と溶剤とを含むが、粘着剤層形成時の溶剤の留去に伴い粘着剤が表層に偏析するという特徴を有しており、優れた粘着性及び耐久性を示すことが記載されている。
【先行技術文献】
【特許文献】
【０００５】
【特許文献１】特開２０１２−４１４５３号公報
【特許文献２】特開２０１４−８８５４９号公報
【発明の概要】
【０００６】
粘着剤層の応力緩和性及び段差追従性を向上させるためには、粘着剤層を厚膜化する方法が一般的である。しかしながら、特許文献２に記載の粘着剤組成物を厚膜化すると、塗工時の膜厚を厚くしなければならないため、塗工後の乾燥工程で突沸による泡が混入して外観を悪化させたり、溶剤が十分に揮発せず粘着剤層中に残留したりして、高温高湿下での発泡の原因となってしまうことがわかった。また、こうした発泡により、厚膜時には、高温高湿下でのプラスチック基板からのアウトガスへの対応も困難になる傾向があることがわかった。
【０００７】
粘着剤層の厚膜化には、また、無溶剤化も考えられる。しかしながら、特許文献２に記載の粘着剤組成物では、溶剤留去に伴う粘着剤の偏析によるものであるため、特許文献２には適用することができない。
【０００８】
本明細書は、厚膜化に適するとともに、高温高湿状態での優れた耐久性を発揮できる粘着剤層を形成できる粘着剤組成物及びその利用を提供する。
【課題を解決するための手段】
【０００９】
本発明者らは、タッキファイヤー成分としてのビニル重合体と、ベースポリマー成分としてのアクリル系粘着性ポリマーシロップと、重合開始剤と、を組み合わせることで、溶剤不存在下でも、ベースポリマー成分の重合に伴い、タッキファイヤー成分を表層に偏析させ得るという知見を得た。本明細書は、こうした知見に基づき、以下の手段を提供する。【００１０】
（１）ビニル重合体（Ａ）、アクリル系粘着性ポリマーシロップ（Ｂ）及び重合開始剤を含む粘着剤組成物であって、
前記ビニル重合体（Ａ）は、ガラス転移温度（Ｔｇ）が３０℃以上２００℃以下であり、数平均分子量が５００以上１０，０００以下であって、前記アクリル系粘着性ポリマーシロップ（Ｂ）１００質量部に対して０．５質量部以上６０質量部以下含有し、
前記粘着剤組成物をセパレーターに塗工し、重合させて粘着剤層を得た際に、当該粘着剤層のＸ線光電子分光分析により得られるその表層部分から計算されるガラス転移温度である第２のＴｇが、粘着剤層全体のガラス転移温度である第１のＴｇよりも３０℃以上高い、粘着剤組成物。
（２）前記アクリル系粘着性ポリマーシロップ（Ｂ）を重合して得られるアクリル系粘着性ポリマーのガラス転移温度が−８０℃以上１０℃以下である、（１）に記載の組成物。
（３）前記アクリル系粘着性ポリマーシロップ（Ｂ）は、ポリマーシロップを構成する全単量体単位に対し、炭素数２〜４のアルコキシアルキル基を有する（メタ）アクリル酸アルコキシアルキルエステル及び炭素数１〜３のアルキル基を有する（メタ）アクリル酸アルキルエステルからなる群より選ばれる少なくとも１種の化合物を１０質量％以上９９質量％以下含む、（１）又は（２）に記載の組成物。
（４）前記重合開始剤が、光重合開始剤である、（１）〜（３）のいずれかに記載の組成物。
（５）前記第１のＴｇが−８０℃以上１０℃以下であり、  前記第２のＴｇが４０℃以上である、（１）〜（４）のいずれかに記載の組成物。
（６）さらに、架橋剤を含有する、（１）〜（５）のいずれかに記載の組成物。
（７）粘着剤層を備える粘着製品であって、
前記粘着剤層は、ビニル重合体（Ａ）、アクリル系粘着性ポリマーシロップ（Ｂ）及び重合開始剤を含む粘着剤組成物であって、前記ビニル重合体（Ａ）は、ガラス転移温度（Ｔｇ）が３０℃以上２００℃以下であり、数平均分子量が５００以上１０，０００以下であって、前記アクリル系粘着性ポリマーシロップ（Ｂ）１００質量部に対して０．５質量部以上６０質量部以下含有する組成物を硬化して得られる、粘着製品。
（８）基材の片面又は両面に、前記粘着剤層を備えた粘着シート又は粘着テープである、（７）に記載の粘着製品。
（９）前記粘着剤層の厚みが５０μｍ以上５ｍｍ以下である、（７）又は（８）に記載の粘着製品。
（１０）前記粘着剤層のＸ線光電子分光分析により得られるその表層部分から計算されるガラス転移温度である第２のＴｇが、粘着剤層全体のガラス転移温度である第１のＴｇよりも３０℃以上高い、（７）〜（９）のいずれかに記載の粘着製品。
（１１）粘着剤組成物の製造方法であって、
ビニル重合体（Ａ）、アクリル系粘着性ポリマーシロップ（Ｂ）及び重合開始剤を混合する工程と、
前記ビニル重合体（Ａ）は、ガラス転移温度（Ｔｇ）が３０℃以上２００℃以下であり、数平均分子量が５００以上１０，０００以下であって、前記アクリル系粘着性ポリマーシロップ（Ｂ）１００質量部に対して０．５質量部以上６０質量部以下を混合し、
前記粘着剤組成物を硬化させて得られる粘着剤層が、当該粘着剤層のＸ線光電子分光分析により得られるその表層部分から計算されるガラス転移温度である第２のＴｇが、粘着剤層全体のガラス転移温度である第１のＴｇよりも３０℃以上高い、製造方法。
（１２）粘着剤層を備える粘着製品の製造方法であって、
ビニル重合体（Ａ）、アクリル系粘着性ポリマーシロップ（Ｂ）及び重合開始剤を含み、
前記ビニル重合体（Ａ）は、ガラス転移温度（Ｔｇ）が３０℃以上２００℃以下であり、数平均分子量が５００以上１０，０００以下であって、前記アクリル系粘着性ポリマーシロップ（Ｂ）１００質量部に対して０．５質量部以上６０質量部以下含有する前記粘着剤組成物を基材に塗工する工程と、
前記粘着剤用セパレータ上において前記粘着剤組成物を硬化させて粘着剤層を形成する工程と、
を備える、方法。
（１３）前記粘着剤層は、Ｘ線光電子分光分析により得られるその表層部分から計算されるガラス転移温度である第２のＴｇが、粘着剤層全体のガラス転移温度である第１のＴｇよりも３０℃以上高いガラス転移温度特性を有する粘着剤層である、（１２）に記載の方法。
【発明を実施するための形態】
【００１１】
本明細書は、所定のビニル重合体及び所定のアクリル系粘着性ポリマーシロップを含有する粘着剤組成物であって、特定のガラス転移温度組成を備える粘着剤組成物及びその製造方法、並びに当該粘着剤組成物を用いてなる粘着製品に関する。
【００１２】
本明細書に開示される粘着剤組成物（以下、単に本粘着剤組成物ともいう。）は、所定のガラス転移温度と数平均分子量とを有するビニル重合体（Ａ）と、アクリル系粘着性ポリマーシロップ（Ｂ）と、重合開始剤と、を組み合わせることで、粘着剤層の形成時において、溶剤不存在下であっても、アクリル系粘着性ポリマーシロップ（Ｂ）の重合に伴って、ビニル重合体（Ａ）を粘着剤層の表層に偏析させることができる。これにより、溶剤不存在下でも、表層にビニル重合体（Ａ）を偏析させた厚膜の粘着剤層を得ることができる。
【００１３】
また、得られる粘着剤層は、その全体のガラス転移温度である第１のＴｇを特定温度範囲、−８０℃以上１０℃以下とし、前記粘着剤層のＸ線光電子分光分析により得られるその表層部分から計算されるガラス転移温度である第２のＴｇが４０℃以上であり、且つ、前記第１のＴｇよりも３０℃以上高い、という特性を発揮することができ、これにより、優れた耐熱性を備えることができる。
【００１４】
本粘着剤組成物によれば、厚膜であって、しかも、高温条件や高温高湿条件において、十分な耐熱性を発揮して、粘着性の低下や発泡耐性の低下を抑制又は回避できる粘着製品を得ることができる。また、上記粘着製品は、厚膜の粘着剤層を備えるとともに、高温高湿条件下で使用した場合であってもアウトガス由来の発泡を抑制することが可能であるため、粘着製品の膨れや剥がれによる視認性の低下等の問題を抑制又は回避できる。
【００１５】
以下、本開示の代表的かつ非限定的な具体例について、適宜図面を参照して詳細に説明する。この詳細な説明は、本開示の好ましい例を実施するための詳細を当業者に示すことを単純に意図しており、本開示の範囲を限定することを意図したものではない。また、以下に開示される追加的な特徴ならびに発明は、さらに改善された粘着剤組成物を提供するために、他の特徴や発明とは別に、又は共に用いることができる。
【００１６】
また、以下の詳細な説明で開示される特徴や工程の組み合わせは、最も広い意味において本開示を実施する際に必須のものではなく、特に本開示の代表的な具体例を説明するためにのみ記載されるものである。さらに、上記及び下記の代表的な具体例の様々な特徴、ならびに、独立及び従属クレームに記載されるものの様々な特徴は、本開示の追加的かつ有用な実施形態を提供するにあたって、ここに記載される具体例のとおりに、あるいは列挙された順番のとおりに組合せなければならないものではない。
【００１７】
本明細書及び／又はクレームに記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【００１８】
以下、本明細書の開示について詳しく説明する。尚、本明細書において、「（メタ）アクリル」とは、アクリル及び／又はメタクリルを意味し、「（メタ）アクリレート」とは、アクリレート及び／又はメタクリレートを意味する。また、「（メタ）アクリロイル基」とは、アクリロイル基及び／又はメタクリロイル基を意味する。
【００１９】
（本粘着剤組成物）
本粘着剤組成物は、ビニル重合体（Ａ）及びアクリル系粘着性ポリマーシロップ（Ｂ）を含有するものである。当該ビニル重合体（Ａ）、アクリル系粘着性ポリマーシロップ（Ｂ）及びこれらを含有する粘着剤組成物の詳細について、以下に順次説明する。
【００２０】
〔ビニル重合体（Ａ）〕
本発明のビニル重合体（Ａ）は、３０℃以上２００℃以下のＴｇを備えることができる。Ｔｇの範囲は、アクリル系粘着性ポリマーシロップ（Ｂ）から得られる粘着性ポリマーのＴｇにもよるが、ビニル重合体（Ａ）のＴｇが高い場合には、良好な耐熱性が得られ易い。Ｔｇが３０℃未満であると、高温条件下で各種被着体への接着強度が十分でなく耐久性に劣る場合がある。また、原料単量体の制約等から、一般に２００℃を超えることはない。
【００２１】
ビニル重合体（Ａ）のＴｇの下限は、例えば４０℃以上、また例えば、４５℃以上、また例えば５０℃以上、また例えば６０℃以上、また例えば７０℃以上、また例えば８０℃以上、また例えば９０℃以上、また例えば１００℃以上、さらに例えば１１０℃以上とすることができる。また、上限は、例えば１８０℃以下、また例えば１５０℃以下、また例えば１４０℃以下、また例えば１３０℃以下、また例えば１２０℃以下とすることもできる。さらに例えば１００℃以下とすることもできる。また、Ｔｇの範囲は、こうした下限温度及び上限温度を適宜組み合わせることによって設定することができるが、例えば、３０℃以上１８０℃以下、４０℃以上１５０℃以下とすることもできる。また例えば４０℃以上１３０℃以下とすることもできる。また例えば４５℃以上１３０℃以下、また例えば５０℃以上１２０℃以下、また例えば６０℃以上１２０℃以下、また例えば７０℃以上１２０℃以下、また例えば８０℃以上１２０℃以下等とすることができる。
【００２２】
ビニル重合体（Ａ）のＴｇは、示差走査熱量測定（ＤＳＣ）により昇温速度１０℃／分で測定した値をＴｇとして採用する。
【００２３】
ビニル重合体（Ａ）を構成する単量体としては、ラジカル重合性を有する種々のビニル系不飽和化合物を使用することができる。これにより、ビニル重合体（Ａ）が、こうしたビニル系不飽和化合物からなる群より選ばれる少なくとも１種の単量体に由来する構造単位を有することもできる。当該化合物としては、例えば、（メタ）アクリル酸アルキルエステル化合物、脂肪族環式ビニル化合物、芳香族ビニル化合物、不飽和カルボン酸、不飽和酸無水物、ヒドロキシル基含有ビニル化合物、アミノ基含有ビニル化合物、アミド基含有ビニル化合物、アルコキシ基含有ビニル化合物、シアノ基含有ビニル化合物、ニトリル基含有ビニル化合物、マレイミド系化合物等が挙げられる。これらの化合物は単独で用いても良いし、２種以上を組み合わせて用いても良い。
【００２４】
上記（メタ）アクリル酸アルキルエステル化合物としては、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸アミル、（メタ）アクリル酸ｎ−ヘキシル、（メタ）アクリル酸ｎ−オクチル、（メタ）アクリル酸２−エチルヘキシル、（メタ）アクリル酸ｎ−ドデシル、（メタ）アクリル酸ｎ−オクタデシル等の直鎖状又は分岐状アルキル基を有する（メタ）アクリル酸アルキルエステル化合物が挙げられる。これらの化合物は単独で用いても良いし、２種以上を組み合わせて用いても良い。なかでも、Ｔｇの高いビニル重合体（Ａ）を得易い点で、メタクリル酸メチルが好ましい。
【００２５】
ビニル重合体（Ａ）を構成するビニル系不飽和化合物としては、（メタ）アクリル酸アルキルエステル化合物を好ましく用いることができる。（メタ）アクリル酸アルキルエステル化合物の使用量は、特に限定するものではないが、例えば、その下限は１０質量％以上とすることができ、また例えば１５質量％以上、また例えば２０質量％以上、また例えば２５質量％以上、また例えば３０質量％以上、また例えば３５質量％以上、また例えば４０質量％以上、また例えば５０質量％以上、また例えば６０質量％以上、また例えば７０質量％以上とすることもできる。また、その上限は、１００質量％であってもよく、例えば９５質量％以下、また例えば９０質量％以下、また例えば８５質量％以下、また例えば８０質量％以下、また例えば７５質量％以下、また例えば７０％質量％以下、また例えば６５質量％以下とすることもできる。使用量の範囲は、こうした下限及び上限を適宜組み合わせることによって設定することができるが、例えば、かかる使用量は、例えば２０質量％以上９０質量％以下、また例えば３０質量％以上９０質量％以下とすることができ、また例えば４０質量％以上９０質量％以下、また例えば４０質量％以上７０質量％以下などとすることができる。
【００２６】
上記脂肪族環式ビニル化合物としては、（メタ）アクリル酸シクロヘキシル、（メタ）アクリル酸メチルシクロヘキシル、（メタ）アクリル酸ｔ−ブチルシクロヘキシル、（メタ）アクリル酸シクロドデシル、（メタ）アクリル酸イソボルニル、（メタ）アクリル酸アダマンチル、（メタ）アクリル酸ジシクロペンテニル、（メタ）アクリル酸ジシクロペンタニル等が挙げられる。これらの化合物は単独で用いても良いし、２種以上を組み合わせて用いても良い。
【００２７】
これらの中でも、比較的Ｔｇを高く設定することができ、粘着剤層を形成した際にビニル重合体（Ａ）が表層へ偏析し易く、良好な粘着性能が得られる傾向がある点で、（メタ）アクリル酸イソボルニル、（メタ）アクリル酸ジシクロペンタニル、（メタ）アクリル酸シクロヘキシル及び（メタ）アクリル酸アダマンチルとすることもできる。なかでも、（メタ）アクリル酸イソボルニルとすることもできる。
【００２８】
脂肪族環式ビニル化合物は、粘着剤層において良好な粘着性能が得られる傾向があるため好適である。これらのビニル化合物を用いることで、アクリル系粘着性ポリマー（Ｂ）に対して相対的に低極性のビニル重合体（Ａ）を得られ易くなり、粘着剤層を形成した際にビニル重合体（Ａ）を表層へ偏析し易くできるからである。
【００２９】
上記脂肪族環式ビニル化合物から選択される１種又は２種以上の単量体の具体的な使用量（総量）は適宜設定することができるが、例えば、その下限は３質量％以上とすることができ、また例えば５質量％以上、また例えば１０質量％以上、また例えば１５質量％以上、また例えば２０質量％以上、また例えば２５質量％以上、また例えば３０質量％以上とすることもできる。また、その上限は、１００質量％であってもよく、例えば８０質量％以下、また例えば７０質量％以下、また例えば６０質量％以下、また例えば５５質量％以下、また例えば５０質量％以下、また例えば４５％質量％以下、また例えば４０質量％以下とすることもできる。使用量の範囲は、こうした下限及び上限を適宜組み合わせることによって設定することができるが、例えば３質量％以上８０質量％以下、また例えば５質量％以上７０質量％以下とすることができ、また例えば１０質量％以上５０質量％以下、また例えば２０質量％以上４０質量％以下などとすることができる。
【００３０】
ビニル重合体（Ａ）は、（メタ）アクリル酸アルキルエステル化合物及び脂肪族環式ビニル化合物を単量体に由来する単量体単位を備えることが好適である。例えば、これらに由来する単量体単位が、全単量体単位の８０質量％以上であり、また例えば８５質量％以上であり、また例えば９０質量％以上であり、また例えば９５質量％以上であり、また例えば１００質量％である。
【００３１】
上記芳香族ビニル化合物としては、スチレン、α−メチルスチレン、ｏ−メチルスチレン、ｐ−メチルスチレン、ビニルトルエン、β−メチルスチレン、エチルスチレン、ｐ−ｔｅｒｔ−ブチルスチレン、ビニルキシレン、ビニルナフタレン等が挙げられる。これらの化合物は単独で用いても良いし、２種以上を組み合わせて用いても良い。例えば、スチレン等を用いることもできる。
【００３２】
上記不飽和カルボン酸としては、（メタ）アクリル酸、エタクリル酸、マレイン酸、フマル酸、イタコン酸、クロトン酸、シトラコン酸、桂皮酸、更には、不飽和ジカルボン酸のモノアルキルエステル（マレイン酸、フマル酸、イタコン酸、シトラコン酸、無水マレイン酸、無水イタコン酸、無水シトラコン酸等のモノアルキルエステル）等が挙げられる。これらの化合物は単独で用いても良いし、２種以上を組み合わせて用いても良い。
【００３３】
上記不飽和酸無水物としては、無水マレイン酸、無水イタコン酸、無水シトラコン酸等が挙げられる。これらの化合物は単独で用いても良いし、２種以上を組み合わせて用いても良い。
【００３４】
ヒドロキシル基含有ビニル化合物としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル、ポリエチレングリコール及びポリプロピレングリコール等のポリアルキレングリコールのモノ（メタ）アクリル酸エステルや、ｐ−ヒドロキシスチレン、ｍ−ヒドロキシスチレン、ｏ−ヒドロキシスチレン、ｐ−イソプロペニルフェノール、ｍ−イソプロペニルフェノール、ｏ−イソプロペニルフェノール等が挙げられる。これらの化合物は単独で用いても良いし、２種以上を組み合わせて用いても良い。
【００３５】
アミノ基含有ビニル化合物としては、（メタ）アクリル酸ジメチルアミノメチル、（メタ）アクリル酸ジエチルアミノメチル、（メタ）アクリル酸２−ジメチルアミノエチル、（メタ）アクリル酸２−ジエチルアミノエチル、（メタ）アクリル酸２−（ジ−ｎ−プロピルアミノ）エチル、（メタ）アクリル酸２−ジメチルアミノプロピル、（メタ）アクリル酸２−ジエチルアミノプロピル、（メタ）アクリル酸２−（ジ−ｎ−プロピルアミノ）プロピル、（メタ）アクリル酸３−ジメチルアミノプロピル、（メタ）アクリル酸３−ジエチルアミノプロピル、（メタ）アクリル酸３−（ジ−ｎ−プロピルアミノ）プロピル等が挙げられる。これらの化合物は単独で用いても良いし、２種以上を組み合わせて用いても良い。
【００３６】
アミド基含有ビニル化合物としては、（メタ）アクリルアミド、Ｎ，Ｎ−ジメチル（メタ）アクリルアミド、Ｎ，Ｎ−ジメチルアミノプロピル（メタ）アクリルアミド、Ｎ−メチロール（メタ）アクリルアミド等が挙げられる。これらの化合物は単独で用いても良いし、２種以上を組み合わせて用いても良い。
【００３７】
アルコキシ基含有ビニル化合物としては、（メタ）アクリル酸メトキシエチル、（メタ）アクリル酸エトキシエチル、（メタ）アクリル酸ｎ−プロポキシエチル、（メタ）アクリル酸ｎ−ブトキシエチル、（メタ）アクリル酸メトキシプロピル、（メタ）アクリル酸エトキシプロピル、（メタ）アクリル酸ｎ−プロポキシプロピル、（メタ）アクリル酸ｎ−ブトキシプロピル等が挙げられる。これらの化合物は単独で用いても良いし、２種以上を組み合わせて用いても良い。
【００３８】
シアノ基含有ビニル化合物としては、（メタ）アクリル酸シアノメチル、（メタ）アクリル酸１−シアノエチル、（メタ）アクリル酸２−シアノエチル、（メタ）アクリル酸１−シアノプロピル、（メタ）アクリル酸２−シアノプロピル、（メタ）アクリル酸３−シアノプロピル、（メタ）アクリル酸４−シアノブチル、（メタ）アクリル酸６−シアノヘキシル、（メタ）アクリル酸２−エチル−６−シアノヘキシル、（メタ）アクリル酸８−シアノオクチル等が挙げられる。これらの化合物は単独で用いても良いし、２種以上を組み合わせて用いても良い。
【００３９】
ニトリル基含有ビニル化合物としては、（メタ）アクリロニトリル、エタクリロニトリル、α−エチルアクリロニトリル、α−イソプロピルアクリロニトリル、α−クロロアクリロニトリル、α−フルオロアクリロニトリル等が挙げられる。これらの化合物は単独で用いても良いし、２種以上を組み合わせて用いても良い。
【００４０】
上記マレイミド系化合物としては、マレイミド、Ｎ−メチルマレイミド、Ｎ−イソプロピルマレイミド、Ｎ−ブチルマレイミド、Ｎ−ドデシルマレイミド、Ｎ−シクロヘキシルマレイミド、Ｎ−フェニルマレイミド、Ｎ−（２−メチルフェニル）マレイミド、Ｎ−（４−メチルフェニル）マレイミド、Ｎ−（２，６−ジメチルフェニル）マレイミド、Ｎ−（２，６−ジエチルフェニル）マレイミド、Ｎ−ベンジルマレイミド、Ｎ−ナフチルマレイミド等が挙げられる。これらの化合物は単独で用いても良いし、２種以上を組み合わせて用いても良い。
【００４１】
上記化合物以外に、不飽和ジカルボン酸のジアルキルエステル、ビニルエステル化合物、ビニルエーテル化合物等を用いることもできる。  不飽和ジカルボン酸のジアルキルエステルとしては、マレイン酸、フマル酸、イタコン酸、シトラコン酸、無水マレイン酸、無水イタコン酸、無水シトラコン酸等のジアルキルエステルが挙げられる。
【００４２】
ビニルエステル化合物としては、メチレン脂肪族モノカルボン酸エステル、酢酸ビニル、プロピオン酸ビニル、ピバリン酸ビニル、酪酸ビニル、安息香酸ビニル、ギ酸ビニル、桂皮酸ビニル等が挙げられる。
【００４３】
上記ビニルエーテル化合物としては、ビニルメチルエーテル、ビニルエチルエーテル、ビニル−ｎ−ブチルエーテル、ビニルイソブチルエーテル、ビニルフェニルエーテル、ビニルシクロヘキシルエーテル等が挙げられる。
【００４４】
上記ビニル重合体（Ａ）の数平均分子量（Ｍｎ）は５００以上１０，０００以下とすることができる。下限は１，０００以上、１，５００以上とすることもできる。また、上限は７，０００以下、５，０００以下、４，０００以下とすることもできる。また、範囲は５００以上７，０００以下、１，０００以上５，０００とすることもできる。Ｍｎが１０，０００を超えるとアクリル系粘着性ポリマーシロップ（Ｂ）から得られる粘着性ポリマーとの相溶性が悪くなる。一方、Ｍｎが５００未満の重合体を製造するには、重合開始剤や連鎖移動剤を多量に用いたり、生産性の低下を招く等の問題がある。
【００４５】
また、重量平均分子量（Ｍｗ）と上記（Ｍｎ）との比（Ｍｗ／Ｍｎ）は、良好な接着強度が得られやすいという観点から、例えば３．０以下、また例えば２．２以下、また例えば１．９以下、また例えば１．８以下、また例えば１．７以下、また例えば１．６以下などとすることもできる。ここで、数平均分子量（Ｍｎ）及び重量平均分子量（Ｍｗ）は、ゲルパーミエーションクロマトグラフィー（ＧＰＣ）を用いて得られた標準ポリスチレン換算値である。
【００４６】
本発明のビニル重合体（Ａ）は、その製造方法について特段の制約はないが、例えば、溶液重合法、塊状重合法、懸濁重合法、乳化重合法等の公知のラジカル重合方法を採用して上記単量体を重合することにより容易に得ることができる。溶液重合法による場合、有機溶剤及びビニル単量体原料を反応器に仕込み、有機過酸化物、アゾ系化合物等の熱重合開始剤を添加して、５０〜３００℃に加熱して共重合することにより目的とするビニル重合体を得ることができる。当該ビニル重合体は、有機溶剤に溶解された溶液として使用しても良いし、加熱減圧処理等により溶剤を留去して用いても良い。  単量体を含む各原料の仕込み方法は、すべての原料を一括して仕込むバッチ式の初期一括仕込みでもよく、少なくとも一つの原料を連続的に反応器中に供給するセミ連続仕込みでもよく、全原料を連続供給し、同時に反応器から連続的に生成樹脂を抜き出す連続重合方式でもよい。
【００４７】
溶液重合法等に使用する有機溶剤としては、有機炭化水素系化合物が適当であり、テトラヒドロフラン及びジオキサン等の環状エーテル類、ベンゼン、トルエン及びキシレン等の芳香族炭化水素化合物、酢酸エチル及び酢酸ブチル等のエステル類、アセトン、メチルエチルケトン及びシクロヘキサノン等のケトン類、メタノール、エタノール、イソプロパノール等のアルコール類、オルトギ酸メチル、オルト酢酸メチル等が例示され、これらの１種又は２種以上を用いることができる。これらの重合溶剤の中では、ビニル系重合体をよく溶解し、精製しやすいように沸点が比較的低い、酢酸エチル、酢酸ブチル、アセトン、メチルエチルケトンを用いることもできる。
【００４８】
本発明で使用する開始剤は、アゾ系化合物、有機過酸化物、無機過酸化物等を用いることができるが、特に限定されるものではない。公知の酸化剤及び還元剤からなるレドックス型重合開始剤を用いても良い。また、同じく公知の連鎖移動剤を併用することもできる。
【００４９】
上記アゾ系化合物としては、２，２’−アゾビス（イソブチロニトリル）、１，１−アゾビス（シクロヘキサン−１−カルボニトリル）、アゾクメン、２，２’−アゾビス（２−メチルブチロニトリル）、２，２’−アゾビスジメチルバレロニトリル、４，４’−アゾビス（４−シアノ吉草酸）、２−（ｔｅｒｔ−ブチルアゾ）−２−シアノプロパン、２，２’−アゾビス（２，４，４−トリメチルペンタン）、２，２’−アゾビス（２−メチルプロパン）、ジメチル２，２’−アゾビス（２−メチルプロピオネート）等が挙げられる。
【００５０】
上記有機過酸化物としては、シクロヘキサノンパーオキサイド、３，３，５−トリメチルシクロヘキサノンパーオキサイド、メチルシクロヘキサノンパーオキサイド、１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、ｎ−ブチル−４，４−ビス（ｔｅｒｔ−ブチルパーオキシ）バレレート、クメンハイドロパーオキサイド、２，５−ジメチルヘキサン−２，５−ジハイドロパーオキサイド、１，３−ビス（ｔｅｒｔ−ブチルパーオキシ）−ｍ−イソプロピル）ベンゼン、２，５−ジメチル−２，５−ジ（ｔｅｒｔ−ブチルパーオキシ）ヘキサン、ジイソプロピルベンゼンパーオキサイド、ｔｅｒｔ−ブチルクミルパーオキサイド、デカノイルパーオキサイド、ラウロイルパーオキサイド、ベンゾイルパーオキサイド、２，４−ジクロロベンゾイルパーオキサイド、ビス（ｔｅｒｔ−ブチルシクロヘキシル）パーオキシジカーボネート、ｔｅｒｔ−ブチルパーオキシベンゾエート、２，５−ジメチル−２，５−ジ（ベンゾイルパーオキシ）ヘキサン等が挙げられる。
【００５１】
上記無機過酸化物としては、過硫酸カリウム、過硫酸ナトリウム、過硫酸アンモニウム等が挙げられる。  また、レドックス型重合開始剤としては、亜硫酸ナトリウム、チオ硫酸ナトリウム、ナトリウムホルムアルデヒドスルホキシレート、アスコルビン酸、硫酸第一鉄等を還元剤とし、ペルオキソ二硫酸カリウム、過酸化水素、ｔｅｒｔ−ブチルハイドロパーオキサイド等を酸化剤としたものを用いることができる。
【００５２】
ビニル重合体（Ａ）の分子量を調整するため、必要に応じて公知の連鎖移動剤を使用してもよい。連鎖移動剤としては、エタンチオール、ブタンチオール、ドデカンチオール、ベンゼンチオール、トルエンチオール、α−トルエンチオール、フェネチルメルカプタン、メルカプトエタノール、３−メルカプトプロパノール、チオグリセリン、チオグリコール酸、２−メルカプトプロピオン酸、３−メルカプトプロピオン酸、α−メルカプトイソ酪酸、メルカプトプロピオン酸メチル、メルカプトプロピオン酸エチル、チオ酢酸、チオリンゴ酸、チオサリチル酸、オクチルメルカプタン、ｎ−ドデシルメルカプタン、ｔｅｒｔ−ドデシルメルカプタン、ｎ−ヘキサデシルメルカプタン、ｎ−テトラデシルメルカプタン、ｔｅｒｔ−テトラデシルメルカプタン等が挙げられる。
【００５３】
また、本発明のビニル重合体（Ａ）は、攪拌槽型反応器を使用し、１８０〜３５０℃の温度範囲において連続重合することにより得ることもできる。この重合方法では、重合開始剤や連鎖移動剤を実質的に使用することなく比較的低分子量のビニル重合体を得ることができるため純度の高い重合体が得られ、後述する着色や臭気の点でも有利であるため好ましい。重合温度が１８０℃未満の場合には、重合反応に重合開始剤や多量の連鎖移動剤が必要となり、得られた共重合体は着色しやすく、また好ましくない臭気を発生する。一方、重合温度が３５０℃を越える場合には、重合反応中に分解反応が起こりやすく、得られる共重合体が着色するため、これを含む粘着剤組成物から得られる粘着層の透明性の低下が懸念される。さらに、このような重合方法によれば分子量の分布範囲の小さいビニル重合体が得られる。尚、重合開始剤は随意に使用してもよいが、全単量体に対して約１質量％以下で使用することもできる。
【００５４】
〔アクリル系粘着性ポリマーシロップ（Ｂ）〕
アクリル系粘着性ポリマーシロップ（Ｂ）（以下、単に本シロップともいう。）は、以下に説明するアクリル系粘着性ポリマー（以下、単に、本粘着性ポリマーともいう。）を得ることができるポリマーシロップである。本明細書において、本シロップは、本粘着性ポリマーの一部であるポリマー成分と、本粘着性ポリマーの残余を構成する（メタ）アクリル系モノマーとを含有することができる。以下、本粘着性ポリマーについて説明する。
【００５５】
＜アクリル系粘着性ポリマー＞
本粘着性ポリマーは、−８０℃以上１０℃以下の範囲にあるＴｇを有することができる。Ｔｇが−８０℃以上であれば粘着剤として十分な凝集力を有するとともに、良好な接着性を示すことができる。一方、Ｔｇが１０℃以下であれば、良好な応力緩和性を示すからである。Ｔｇの下限は、例えば−７０℃以上であり、また例えば−６０℃以上であり、また例えば−５０℃以上であり、また例えば−４０℃以上であり、また例えば−３０℃以上であり、また例えば−２５℃以上である。また、Ｔｇの上限は、例えば５℃以下であり、また例えば１℃以下であり、また例えば０℃以下である。Ｔｇの範囲は、これらの上限及び下限を適宜組み合わせることで設定できるが、例えば、−７０℃以上１０℃以下、また例えば−６０℃以上１０℃以下、また例えば−５０℃位及び上１０℃以下、また例えば−４０℃以上１０℃以下、また例えば−３０℃以上１０℃以下、また例えば−３０℃以上５℃以下などとすることができる。
【００５６】
なお、本粘着性ポリマーのＴｇを、例えば−３０℃以上とすることで耐熱性及び低タック性に優れる粘着剤組成物を得ることができる。また例えば−２５℃以上であり、また例えば−２０℃以上であり、また例えば−１５℃以上であり、また例えば−１０℃以上などとすることができる。
【００５７】
本粘着性ポリマーは、十分な凝集力と良好な接着性とを発揮する観点から、例えば数平均分子量（Ｍｎ）が５０，０００以上、また例えば１００，０００以上、また例えば１２０，０００以上、また例えば１３０，０００以上、また例えば１４０，０００以上、また例えば１５０，０００以上などとすることもできる。一方、数平均分子量の上限は特に限定されるものではないが、現実的にその上限は、例えば５００，０００以下、また例えば４００，０００以下、また例えば３００，０００以下、また例えば２００，０００以下などとすることができる。
【００５８】
本粘着性ポリマーの重量平均分子量（Ｍｗ）は、良好な凝集力を付与するという観点から、例えば３００，０００以上、また例えば４００，０００以上、また例えば５００，０００以上とすることができる。また、重量平均分子量（Ｍｗ）が６００，０００以上であると耐熱性がより向上する点で好ましく、例えば７００，０００以上、また例えば８００，０００以上、また例えば９００, ０００以上、また例えば１，０００，０００以上などとすることもできる。一方、重量平均分子量の上限は特に限定されるものではないが、現実的にその上限は、例えば１０，０００，０００以下、また例えば５，０００，０００以下、また例えば３，０００，０００以下、また例えば２，０００，０００以下、また例えば１，０００，０００以下などとすることができる。
【００５９】
また、重量平均分子量（Ｍｗ）と上記（Ｍｎ）との比（Ｍｗ／Ｍｎ）は、良好な接着強度が得られやすいという観点から、例えば６．０以下、また例えば５．０以下、また例えば４．５以下、また例えば４．０以下、また例えば３．８以下、また例えば３．６以下などとすることもできる。ここで、数平均分子量（Ｍｎ）及び重量平均分子量（Ｍｗ）は、ビニル重合体（Ａ）と同様、ゲルパーミエーションクロマトグラフィー（ＧＰＣ）を用いて得られた標準ポリスチレン換算値である。
【００６０】
本粘着性ポリマーは、（メタ）アクリル酸アルコキシアルキルエステル及び（メタ）アクリル酸アルキルエステルからなる群から選択される１種又は２種以上のモノマーに由来する構成単位を備えることができる。かかる単量体単位を備えることで、柔軟で粘着性に優れる本粘着性ポリマーが得られるとともに、上記ビニル重合体（Ａ）とを含む粘着剤組成物から粘着剤層を形成した際に、耐熱性に優れた粘着剤層を得ることができる。
【００６１】
（（メタ）アクリル酸アルコキシアルキルエステル）
（メタ）アクリル酸アルコキシアルキルエステルとしては、例えば、（メタ）アクリル酸メトキシメチル、（メタ）アクリル酸エトキシメチル、（メタ）アクリル酸ブトキシメチル、（メタ）アクリル酸メトキシエチル、（メタ）アクリル酸エトキシエチル、（メタ）アクリル酸ブトキシエチル、（メタ）アクリル酸メトキシブチル、（メタ）アクリル酸エトキシブチル及び（メタ）アクリル酸ブトキシブチル等の炭素数２〜８のアルコキシアルキル基を有する（メタ）アクリル酸アルコキシアルキルエステル等を挙げることができ、上記ビニル重合体（Ａ）の偏析を生じさせ易い点で炭素数２〜４のアルコキシアルキル基を有する（メタ）アクリル酸アルコキシアルキルエステルを用いることもできる。また、（メタ）アクリル酸アルコキシアルキルエステルは、上記の内の１種又は２種以上を使用することができる。
【００６２】
こうした（メタ）アクリル酸アルコキシアルキルエステルの選択にあたり、溶解パラメータ（ＳＰ値）が９．９以上となるホモポリマーの単量体単位となる化合物を用いることができる。ＳＰ値が９．９以上であると、得られる粘着剤層の表層にビニル重合体（Ａ）が偏析しやすくさせることができる。例えばアクリル酸メトキシエチル（ＳＰ値：１０．２）、アクリル酸エトキシエチル（同１０．０）等が挙げられる。なお、ＳＰ値は、当業者に周知なＦｅｄｏｒｓ法により算出することができる。
【００６３】
（メタ）アクリル酸アルコキシアルキルエステルとしての使用量は、特に限定するものではないが、粘着剤層を形成した際にビニル重合体（Ａ）が表層へ偏析し易く、良好な粘着性能が得られる傾向がある点で、例えば、その下限は、本粘着性ポリマーの全単量体単位の１０質量％以上とすることができ、また例えば１５質量％以上、また例えば２０質量％以上、また例えば２５質量％以上、また例えば３０質量％以上、また例えば４０質量％以上、また例えば５０質量％以上、また例えば６０質量％以上、また例えば７０質量％以上、また例えば８０質量％以上、また例えば９０質量％以上などとすることができる。また、その上限は、例えば９９質量％とすることができ、また例えば９５質量％以下、また例えば９０質量％以下、また例えば８０％質量％以下、また例えば７０質量％以下などとすることができる。使用量の範囲は、これらの上限及び下限を適宜組み合わせることで設定できるが、例えば１０質量％以上９５質量％以下、また例えば２０質量％以上９５質量％以下、また例えば３０質量％以上７０質量％以下、また例えば４０質量％以上６０質量％以下などとすることができる。
【００６４】
（（メタ）アクリル酸アルキルエステル）
アルキル基を有する（メタ）アクリル酸アルキルエステルとしては、例えば（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｎ−ヘキシル、（メタ）アクリル酸ｎ−オクチル、（メタ）アクリル酸イソオクチル、（メタ）アクリル酸２−エチルヘキシル、（メタ）アクリル酸ｎ−ノニル、（メタ）アクリル酸イソノニル、（メタ）アクリル酸ｎ−デシル、（メタ）アクリル酸ラウリル等が挙げることができ、これらの内の１種又は２種以上を使用することができる。
【００６５】
なかでも、例えば、炭素数１〜３のアルキル基を有する（メタ）アクリル酸アルキルエステルを少なくとも用いることができる。こうした（メタ）アクリル酸アルキルエステルを用いることで、本粘着性ポリマーのＴｇを向上させることができ、粘着剤層の耐熱性向上に有利である。好適には、炭素数１〜２のアルキル基を有する（メタ）アクリル酸アルキルエステル、より好適には、（メタ）アクリル酸メチルエステルである。
【００６６】
こうした（メタ）アクリル酸アルキルエステルの選択にあたり、上記と同様、溶解パラメータ（ＳＰ値）が９．９以上となるホモポリマーの単量体単位となる化合物を用いることができる。例えば、アクリル酸メチル（ＳＰ値：１０．６）、アクリル酸エチル（同１０．２）、メタクリル酸メチル（同９．９）等が挙げられる。ＳＰ値が９．９以上であると、得られる粘着剤層の表層にビニル重合体（Ａ）が偏析し易くすることができる。
【００６７】
こうした、炭素数１〜３のアルキル基を有する（メタ）アクリル酸アルキルエステルの使用量は、特に限定するものではないが、本粘着性ポリマーのＴｇ向上及び得られる粘着剤層の表層にビニル重合体（Ａ）が偏析し易くなる点等から、例えば、その下限は、全単量体単位の１０質量％以上とすることができ、また例えば１５質量％以上、また例えば２０質量％以上、また例えば２５質量％以上、また例えば３０質量％以上、また例えば３５質量％以上、また例えば４０質量％以上、また例えば５０質量％以上、また例えば６０質量％以上、また例えば７０質量％以上、また例えば８０質量％以上、また例えば９０質量％以上などとすることができる。また、その上限は、例えば９９質量％とすることができ、また例えば９５質量％以下、また例えば９０質量％以下、また例えば８０質量％以下、また例えば７０質量％以下などとすることができる。使用量の範囲は、これらの上限及び下限を適宜組み合わせることが設定できるが、例えば１０質量％以上９９質量％以下、また例えば２０質量％以上９５質量％以下、また例えば２０質量％以上８５質量％以下、また例えば２０質量％以上７０質量％以下、また例えば３０質量％以上６０質量％以下などとすることができる。
【００６８】
また、得られる粘着剤層の表層にビニル重合体（Ａ）が偏析し易くなる点から、本粘着性ポリマーを構成する全単量体単位に対し、炭素数２〜４のアルコキシアルキル基を有する（メタ）アクリル酸アルコキシアルキルエステル及び炭素数１〜３のアルキル基を有する（メタ）アクリル酸アルキルエステルからなる群より選ばれる少なくとも１種の化合物を１０質量％以上含むことができる。例えば、その下限は、全単量体単位の１５質量％以上、また例えば２０質量％以上、また例えば２５質量％以上、また例えば３０質量％以上、また例えば３５質量％以上、また例えば４０質量％以上、また例えば５０質量％以上、また例えば６０質量％以上、また例えば７０質量％以上、また例えば８０質量％以上、また例えば９０質量％以上などとすることができる。また、その上限は、例えば９９質量％とすることができ、また例えば９５質量％以下、また例えば９０質量％以下、また例えば８０質量％以下、また例えば７０質量％以下などとすることができる。使用量の範囲は、これらの上限及び下限を適宜組み合わせることが設定できるが、例えば１０質量％以上９９質量％以下、また例えば２０質量％以上９５質量％以下、また例えば２０質量％以上８５質量％以下、また例えば２０質量％以上７０質量％以下、また例えば３０質量％以上６０質量％以下などとすることができる。
【００６９】
また例えば、炭素数４以上８以下のアルキル基を有する（メタ）アクリル酸アルキルエステルを用いることもできる。こうした（メタ）アクリル酸アルキルエステルを用いることで、本粘着性ポリマーのＴｇを低減することができ、粘着剤層に応力緩和性を付与する点で有利である。好適には、炭素数４〜６のアルキル基を有する（メタ）アクリル酸アルキルエステル、より好適には、炭素数４又は５のアルキル基、さらに好適には炭素数４のアルキル基を有する（メタ）アクリル酸メチルエステルである。
【００７０】
こうした、炭素数４〜８のアルキル基を有する（メタ）アクリル酸アルキルエステルの使用量は、特に限定するものではないが、粘着剤層の応力緩和性の観点等から、例えば、その下限は、全単量体単位の１０質量％以上とすることができ、また例えば１５質量％以上、また例えば２５質量％以上、また例えば３０質量％以上、また例えば３５質量％以上、また例えば４０質量％以上、また例えば５０質量％以上、また例えば６０質量％以上、また例えば７０質量％以上などとすることができる。また、その上限は、例えば９０質量％以下とすることができ、また例えば８０質量％以下とすることができ、また例えば７５質量％以下、また例えば７０質量％以下、また例えば６５％質量％以下、また例えば６０質量％以下などとすることができる。使用量の範囲は、これらの上限及び下限を適宜組み合わせることで設定できるが、例えば１０質量％以上９０質量％以下、また例えば１０質量％以上８５質量％以下、また例えば１５質量％以上８０質量％以下、また例えば１５質量％以上５０質量％以下、また例えば３０質量％以上６０質量％以下などとすることができる。
【００７１】
本粘着性ポリマーは、（メタ）アクリル酸アルコキシアルキルエステル及び（メタ）アクリル酸アルキルエステルからなる群から選択される１種又は２種以上の単量体単位を、その全単量体単位の８０質量％以上備えることができる。こうすることで、耐熱性に優れる粘着剤層を得ることができる。また、例えば８５質量％以上であり、また例えば９０質量％以上であり、また例えば９９質量％以下であり、また例えば９５質量％以下である。使用量の範囲は、これらの上限及び下限を適宜組み合わせることで設定できるが、例えば８０質量％以上９９質量％以下、また例えば８５質量％以上９５質量％以下などとすることができる。
【００７２】
本粘着性ポリマーは、（メタ）アクリル酸アルコキシアルキル及び（メタ）アクリル酸アルキルエステル以外にも本粘着剤組成物の効果を損なわない範囲で、これと共重合可能な他の単量体を使用することができる。共重合可能な単量体としては例えば、エチレン性不飽和基を２つ以上有する化合物、ポリアルキレングリコールモノ（メタ）アクリレート、その他のビニル系単量体が挙げられる。
【００７３】
上記エチレン性不飽和基を２つ以上有する化合物とは、分子内にエチレン性不飽和結合を２個以上有する化合物である。分子内にエチレン性不飽和結合を２個以上有する化合物は、いわゆる架橋剤として作用し、これを使用することにより本粘着性ポリマーに架橋構造を形成することができる。分子内にエチレン性不飽和結合を２個以上有する化合物としては、例えば１，４−ブタンジオールジ（メタ）アクリレート、ネオペンチルグリコールジ（メタ）アクリレート、１，６−ヘキサンジオールジ（メタ）アクリレート、１，９−ノナンジオールジ（メタ）アクリレート、トリシクロデカンジメタノールジ（メタ）アクリレート、ポリエチレングリコールジ（メタ）アクリレート、ポリプロピレングリコールジ（メタ）アクリレート、ヒドロキシピバリン酸ネオペンチルグリコールジ（メタ）アクリレート、３−メチル−１，５−ペンタンジオールジ（メタ）アクリレート、２−ブチル−２−エチル−１，３−ノナンジオールジアクリレート、２−メチル−１，８−オクタンジオールジ（メタ）アクリレート、２−ヒドロキシ−１，３−ジ（メタ）アクリロイルオキシプロパン、２−ヒドロキシ−３−（メタ）アクリロイルオキシプロピル（メタ）アクリレート、グリセリンジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ジトリメチロールプロパンテトラ（メタ）アクリレート等のポリオールポリ（メタ）アクリレート；これらポリ（メタ）アクリレートの原料アルコールのアルキレンオキサイド〔エチレンオキサイド及びプロピレンオキサイド等〕付加物のポリ（メタ）アクリレート；これらポリ（メタ）アクリレートの原料アルコールのカプロラクトン変性物のポリ（メタ）アクリレート；エチレンオキサイド変性イソシアヌル酸のジ（メタ）アクリレート及びエチレンオキサイド変性イソシアヌル酸のトリ（メタ）アクリレート等のアルキレンオキサイド変性イソシアヌル酸のポリ（メタ）アクリレート等を挙げることができ、これらの内の１種又は２種以上を使用することができる。
【００７４】
上記ポリアルキレングリコールモノ（メタ）アクリレートとしては、例えばポリエチレングリコールモノ（メタ）アクリレート、メトキシポリエチレングリコールモノ（メタ）アクリレート、ポリプロピレングリコールモノ（メタ）アクリレート、メトキシポリプロピレングリコールモノ（メタ）アクリレート、ポリエチレングリコール−ポリプロピレングリコール−モノ（メタ）アクリレート等を挙げることができ、これらの内の１種又は２種以上を使用することができる。
【００７５】
その他のビニル系単量体としては、例えば（メタ）アクリル酸、イタコン酸、マレイン酸、フマル酸等のα、β−エチレン性不飽和カルボン酸単量体；スチレン、α−メチルスチレン、ビニルトルエン等の芳香族ビニル化合物；（メタ）アクリル酸シクロヘキシル、（メタ）アクリル酸メチルシクロヘキシル、（メタ）アクリル酸ｔ−ブチルシクロヘキシル、（メタ）アクリル酸シクロドデシル、（メタ）アクリル酸イソボルニル等の脂肪族環式ビニル化合物；イタコン酸モノエチルエステル、フマル酸モノブチルエステル等の不飽和ジカルボン酸のモノアルキルエステル；（メタ）アクリル酸２−ヒドロキシエチル、（メタ）アクリル酸３−ヒドロキシプロピル及び（メタ）アクリル酸４−ヒドロキシブチル等の水酸基含有単量体；アクリルアミド、Ｎ−メチロールアクリルアミド、Ｎ−メトキシメチルアクリルアミド、Ｎ−メトキシブチルアクリルアミド等のエチレン系不飽和カルボン酸アミド及びＮ−置換化合物；アリルアルコール等の不飽和アルコール；（メタ）アクリロニトリル、酢酸ビニル、（メタ）アクリル酸グリシジル、ダイアセトンアクリルアミド等が挙げられ、これらのうちの１種又は２種以上を使用することができる。
【００７６】
その他の単量体の使用量は、０質量％以上１０質量％以下の範囲としてもよいほか、例えば０．５質量％以上８．０質量％以下、また例えば１．０質量％以上５．０質量％以下とすることもできる。
【００７７】
本粘着性ポリマーは、上記のとおり、溶解パラメータ（ＳＰ値）が９．９以上となるホモポリマーの単量体単位となる化合物を用いることが、得られる粘着剤層の表層にビニル重合体（Ａ）が偏析し易くなるために好適である。本粘着性ポリマーにおいては、こうした単量体を、全単量体単位の例えば１０質量％以上、また例えば２０質量％以上、また例えば２５質量％以上、また例えば３０質量％以上、また例えば３５質量％以上、また例えば４０質量％以上、また例えば５０質量％以上、また例えば５５質量％以上、また例えば６０質量％以上、また例えば６５質量％以上、また例えば７０質量％以上、また例えば７５質量％以上、また例えば８０質量％以上、また例えば９０質量％以上備えることができる。  上記Ｆｅｄｏｒｓ法により求められる主な単量体の溶解パラメータ（ＳＰ値）を表１に例示する。
【００７８】
【表１】
2019124013.tif 000002
【００７９】
（アクリル系粘着性ポリマーシロップ（Ｂ））
本シロップは、本粘着性ポリマーを得ることができるポリマーシロップである。本明細書において、本シロップは、本粘着性ポリマーの一部であるポリマー成分と、本粘着性ポリマーの残余を構成するためのモノマー成分とを含有することができる。より具体的には、本シロップは本粘着性ポリマーを構成する全モノマーを部分的に重合させることによって得られるポリマー成分／モノマー成分の混合物であってもよいし、前記混合物に別の種類のモノマーを添加して得られるポリマー成分／モノマー成分であってもよい。さらには、公知の重合法によりあらかじめポリマー成分を得ておき、そこに所定のモノマーを添加して得られる、ポリマー成分／モノマー成分の混合物であってもよい。
【００８０】
本シロップは、ポリマー成分／モノマー成分の混合物であるが、概して、ポリマー成分が残余のモノマーに溶解した溶液の形態を採ることができる。ポリマー成分及び残余モノマーが液体であるため、ビニル重合体（Ａ）を本粘着性シロップの重合直前まで溶解する一方、本粘着性ポリマーが重合生成するのに伴って、本粘着剤組成物におけるタッキファイヤー成分であるビニル重合体（Ａ）を粘着剤層の表層に偏析させることができる。
【００８１】
本シロップに含まれるポリマー成分の構成モノマーと、残余のモノマーとは、１種又は２種以上の同一モノマーを使用してもよいし、異なっていてもよいが、好ましくは１種又は２種以上の同一モノマーを使用する。同一モノマーであると、ポリマー成分の残余のモノマーへの相溶性が優れており、粘着剤層を形成したときの透明性が優れている。なお、１種又は２種以上の同一モノマーを使用するとは、少なくとも、モノマーの種類の観点から同一のモノマー組成であることを意味し、好ましくは量的にも同一のモノマー組成であることを意味している。
【００８２】
本シロップにおける、ポリマー成分と残余モノマーとの比率は特に限定するものではなく、塗膜の形成やハンドリングに必要な粘度が得られる程度であればよい。例えば、ポリマー成分が１質量％以上９９質量％以下であり、残部が残余モノマーである。また例えば、ポリマー成分が１０質量％以上９０質量％以下であり、残部が残余モノマーである。また例えば、ポリマー成分が２０質量％以上８０質量％以下であり、残部が残余モノマーであり、また例えば、ポリマー成分が３０質量％以上７０質量％以下である。
【００８３】
ポリマー成分は、十分な凝集力と良好な接着性とを発揮する観点から、例えば数平均分子量（Ｍｎ）が５０，０００以上、また例えば１００，０００以上、また例えば１２０，０００以上、また例えば１３０，０００以上、また例えば１４０，０００以上、また例えば１５０，０００以上などとすることもできる。一方、数平均分子量が高すぎると製造上の扱いが困難となる場合がある。よって、上限は、例えば５００，０００以下、また例えば４００，０００以下、また例えば３００，０００以下、また例えば２００，０００以下などとすることができる。
【００８４】
ポリマー成分の重量平均分子量（Ｍｗ）は、良好な凝集力を付与するという観点から、例えば３００，０００以上、また例えば４００，０００以上、また例えば５００，０００以上とすることができる。また、重量平均分子量（Ｍｗ）が６００，０００以上であると耐熱性がより向上する点で好ましく、例えば７００，０００以上、また例えば８００，０００以上、また例えば９００, ０００以上、また例えば１，０００，０００以上などとすることもできる。一方、重量平均分子量が高すぎると製造上の扱いが困難となる場合がある。よって、上限は、例えば３，０００，０００以下、また例えば２，０００，０００以下、また例えば１，０００，０００以下などとすることができる。
【００８５】
本シロップに含まれるポリマー成分は、塊状重合法、溶液重合法、懸濁重合法、乳化重合法等の公知のラジカル重合法により製造することができる。また、重合にあたっては、必要なモノマーのほか、重合開始剤、重合調整剤、連鎖移動剤を使用することができる。
【００８６】
重合開始剤は、熱分解型、光開始型などの公知の各種重合開始剤を用いることができる。好ましくは、光重合開始剤を用いる。
【００８７】
熱分解型重合開始剤である有機パーオキサイド類としては、例えば、ジクミルパーオキサイド、ジ−ｔｅｒｔ−ブチルパーオキサイド、ｔｅｒｔ−ブチルクミルパーオキサイド、ジラウロイルパーオキサイド、ジベンゾイルパーオキサイド、ジアセチルパーオキサイド、ジデカノイルパーオキサイド、ジイソノナイルパーオキサイド、２−メチルペンタノイルパーオキサイド等が例示できる。また有機ハイドロパーオキサイド類としては、ｔｅｒｔ−ブチルハイドロパ−オキサイド、クミルハイドロパーオキサイド、２，５−ジメチル−２，５−ジハイドロパーオキシヘキサン、ｐ−メタンハイドロパーオキサイド、ジイソプロピルベンゼンハイドロパ−オキサイド等が例示できる。
【００８８】
熱分解型重合開始剤である有機パ−オキシケタ−ル類としては、１，１−ビス（ｔｅｒｔ−ヘキシルパーオキシ）−３，３，５−トリメチルシクロヘキサン、１，１−ビス（ｔｅｒｔ−ヘキシルパーオキシ）シクロヘキサン、１，１−ビス（ｔｅｒｔ−ブチルパーオキシ）３，３，５−トリメチルシクロヘキサンが、アゾ化合物類としては、２，２’−アゾビスイソブチロニトリル、２，２’−アゾビス−２，４−ジメチルバレロニトリル、２、２’−アゾビスシクロヘキシルニトリル、１，１’−アゾビス（シクロヘキサン−１−カルボニトリル）、２−フェニルアゾ−４−メトキシ−２，４−ジメチルバレロニトリル、ジメチル−２，２’−アゾビスイソブチレート等がそれぞれ例示できる。
【００８９】
光重合開始剤としては、ベンゾインとそのアルキルエーテル類、アセトフェノン類、アントラキノン類、チオキサントン類、ケタール類、ベンゾフェノン類及、キサントン類、アシルホスフィンオキシド類、α−ジケトン類等が挙げられる。
【００９０】
これらの重合開始剤は、ポリマー成分を得るためのモノマーの混合物１００質量部に対して、０．０００１〜０．５質量部の範囲で用いることができる。
【００９１】
上記したように、本シロップは、本粘着性ポリマーを構成するためのモノマーに上記重合開始剤を添加し、モノマーを部分的に重合させてポリマー成分を得るか、又は本粘着性ポリマーを構成するためのモノマーの一部を重合して得られるポリマー成分を、前記一部のモノマー以外の残余のモノマーに溶解させることなどによって得られる。
【００９２】
〔粘着剤組成物〕
本粘着剤組成物は、上記ビニル重合体（Ａ）と、本シロップ（Ｂ）と、重合開始剤と、含有することができる。
【００９３】
本粘着剤組成物においては、ビニル重合体（Ａ）と本シロップ（Ｂ）とを所定の配合比で含有することができる。そして、これにより、本粘着剤組成物から粘着剤層を得た際に、ビニル重合体（Ａ）を表層に偏析させることで、粘着剤層表面近傍のＴｇが高くなり、ひいては良好な耐熱性と接着強度を得ることができる。こうしたビニル重合体（Ａ）の偏析挙動のほか、後述する粘着剤層表層と粘着剤層全体のＴｇ差は、本シロップ（Ｂ）に対するビニル重合体（Ａ）の配合比、ビニル重合体（Ａ）の単量体組成（極性）や分子量のほか、Ｔｇ、Ｍｗ／Ｍｎ等を適宜設定することにより調整することができる。
【００９４】
本粘着剤組成物は、固形分換算で、本シロップ（Ｂ）１００質量部に対してビニル重合体（Ａ）を０．５質量部以上６０質量部以下含有することができる。ビニル重合体（Ａ）の使用量を０．５質量部以上とすることにより耐久性が向上して加熱湿熱後の浮きや剥がれを抑制する効果が十分発現される傾向にあり、６０質量部以下とすることにより透明性に優れた粘着剤層とすることができる。
【００９５】
特に限定するものではないが、ビニル重合体（Ａ）の下限は、例えば、同０．８質量部以上であり、また例えば１．０質量部以上、また例えば２．０質量部以上、また例えば５．０質量部以上、また例えば６．０質量部以上、また例えば８．０質量部以上、また例えば１０質量部以上、また例えば１５質量部以上などとすることができる。また、上限は、例えば、同５０質量部以下であり、また例えば４０質量部以下、また例えば３０質量部以下、また例えば２５質量部以下などとすることもできる。使用量の範囲は、これらの上限及び下限を適宜組み合わせることで設定できるが、例えば１．０質量部以上４０質量部以下、また例えば１．５質量部以上３０質量部以下、また例えば１．０質量部以上２５質量部以下、また例えば１．０質量部以上２０質量部以下などとすることができる。
【００９６】
本粘着剤組成物にふくまれる重合開始剤は、本シロップに用いることができるのと同様の、熱分解型、光開始型など公知の各種重合開始剤を用いることができる。好ましくは、光重合開始剤を用いる。また、必要に応じて、既述の光増感剤を用いることもできる。
【００９７】
本粘着剤組成物において、重合開始剤は、本シロップ１００質量部に対して、例えば、０．０１質量部以上１０質量部以下程度用いることができ、また例えば、０．０５質量部以上１質量部以下程度用いることができる。
【００９８】
本粘着剤組成物は、有機溶剤等を含んでも良いが、一般的には溶剤類を含まない無溶剤型として用いられる。
【００９９】
〔本粘着剤組成物によって得られる粘着剤層〕
本粘着剤組成物をセパレーターに塗工し、乾燥させて粘着剤層を得た際に、当該粘着剤層の全体のガラス転移温度である第１のＴｇが、−８０℃以上１０℃以下とすることができる。この範囲であると、良好な粘着性能を発揮することができる。第１のＴｇの下限は、例えば−７０℃以上であってもよいし、また例えば−６０℃以上、また例えば−５０℃以上また例えば−４０℃以上、また例えば−３０℃以上、また例えば−２０℃以上であってもよい。また第１のＴｇの上限は、例えば５℃以下であってもよく、また例えば４℃以下、また例えば３℃以下、また例えば２℃以下また例えば１℃以下、また例えば０℃以下であってもよい。第１のＴｇの範囲は、これらの上限及び下限を適宜組み合わせることで設定できるが、例えば−７０℃以上１０℃以下、また例えば−５０℃以上１０℃以下、また例えば−４０℃以上５℃以下、また例えば−３０℃以上５℃以下、また例えば−２５℃以上５℃以下、また例えば−２５℃以上１℃以下、また例えば−２０℃以上１℃以下、また例えば−２０℃以上０℃以下などとすることができる。
【０１００】
尚、上記粘着剤層全体のガラス転移温度とは、ビニル重合体（Ａ）及び本シロップ（Ｂ）を含む粘着剤組成物から得られる粘着剤層を試料とし、後述する実施例に記載の条件におけるＤＳＣ測定により得られるガラス転移温度を意味する。粘着剤層の作製のための塗工、乾燥等の条件は、後述する実施例に従うことができる。
【０１０１】
本粘着剤組成物をセパレーターに塗工し、乾燥させて粘着剤層を得た際に、当該粘着剤層のＸ線光電子分光分析（ＸＰＳ）により得られるその表層部分から計算されるガラス転移温度である第２のＴｇを、４０℃以上とすることができる。４０℃以上であると、良好な耐熱性を確保することができる。第２のＴｇの下限は、例えば５０℃以上であってもよいし、また例えば６０℃以上、また例えば７０℃以上、また例えば７５℃以上、また例えば８０℃以上、また例えば８５℃以上であってもよい。また第２のＴｇの上限は、特に限定するものではないが、例えば、１２０℃以下、また例えば９０℃以下などとすることができる。第２のＴｇの範囲は、これらの上限及び下限を適宜組み合わせることで設定できるが、例えば５０℃以上１２０℃以下、また例えば５０℃以上９０℃以下、また例えば６０℃以上９０℃以下、また例えば７０℃以上９０℃以下などとすることができる。
【０１０２】
本粘着剤組成物から得られる第２のＴｇは、第１のＴｇよりも３０℃以上高いことが好適である。すなわち、第２のＴｇから第１のＴｇを差分した差分値は、３０℃以上であることが好適である。かかる温度差を有することにより、十分な耐熱性と粘着性とを確保することができる。差分値は、例えば４０℃以上であってもよいし、また例えば５０℃以上、また例えば６０℃以上、また例えば７０℃以上、また例えば７５℃以上、また例えば８０℃以上、また例えば８５℃以上であってもよい。差分値の上限は特に限定するものではないが、概して２００℃以下であり、例えば１２０℃以下であってもよく、また例えば１１０℃以下、また例えば１００℃以下などとすることができる。
【０１０３】
なお、表層部分の組成から計算される第２のＴｇは、Ｘ線光電子分光測定（ＸＰＳ）から得られるビニル重合体（Ａ）と本シロップ（Ｂ）を重合して得られる本粘着性ポリマーとの組成比率から計算によって求められる。ＸＰＳでは粘着剤層の表面にＸ線を照射することにより発生する光電子を検出し、その運動エネルギーから組成情報を得ることができる。表面から深い層で発生した光電子は表面に到達する前にその運動エネルギーを喪失するため、ＸＰＳにおける検出深さは数ｎｍとなる。したがって、ＸＰＳにより粘着剤層の表面から数ｎｍ程度の表層部分に関する組成情報を得ることができ、得られた組成情報に基づいてビニル重合体（Ａ）及び本粘着性ポリマーの組成比率を求め、Ｔｇを算出することができる。ＸＰＳの具体的な測定条件及びＴｇの算出方法等は、後述する実施例の記載に従う。
【０１０４】
上記粘着剤層を作製するに当たっては、粘着剤組成物を被着体に直接塗工し、重合開始剤を作用させて重合硬化して粘着剤層を得る方法、又は、一旦離型紙等に塗工し重合硬化後、被着体に転写する方法のいずれの方法を採用しても良い。より具体的には、塗工、重合等の条件は、後述する実施例に従うことができる。
【０１０５】
本粘着剤組成物は、また、良好な耐発泡性の粘着剤層を形成することができる。耐発泡性については、例えば、粘着剤層（膜厚５０μｍ及び１５０μｍ）の片面に厚さ１００μｍの易接着処理したＰＥＴフィルムを貼り付け、他方の面にポリカーボネート板を貼り付けた積層体を作成し、前記積層体に５０℃、０．５ＭＰａ、２０分の圧着処理を行う。その後、積層体に恒温槽を用いて８５℃／８５％ＲＨで２４時間の条件で負荷を与えたとき、負荷後の外観（発泡の有無）を目視で確認して評価できる。評価は、外観変化なし、発泡面積が試験片面積の１０％以下、同１０％超などとして評価できる。
【０１０６】
本粘着剤組成物は、ビニル重合体（Ａ）、本シロップ（Ｂ）及び重合開始剤を規定量含むものであれば、その混合方法に特段の制約はない。例えば、ビニル重合体（Ａ）及び本シロップ（Ｂ）を混合する方法であってもよいし、ビニル重合体（Ａ）の存在下に本シロップ（Ｂ）を構成するモノマー成分を部分的に重合することにより得られたものでもよい。
【０１０７】
本発明の粘着剤組成物は、上記ビニル重合体（Ａ）、本シロップ（Ｂ）及び重合開始剤以外にも必要に応じて、架橋剤（硬化剤）、粘着付与剤、可塑剤、酸化防止剤、紫外線吸収剤、老化防止剤、難燃剤、防かび剤、シランカップリング剤、充填剤、着色剤等の添加剤を含有した組成物とすることもできる。
【０１０８】
上記架橋剤（硬化剤）としては、エポキシ基を２つ以上有するエポキシ化合物、イソシアネート基を２つ以上有するイソシアネート化合物、アジリジニル基を２つ以上有するアジリジン化合物、オキサゾリン基を有するオキサゾリン化合物、金属キレート化合物、ブチル化メラミン化合物等が挙げられる。これらのうち、アジリジン化合物、エポキシ化合物及びイソシアネート化合物を用いることもできる。なかでも、高温条件下における粘着物性に優れる点でイソシアネート化合物が好ましい。
【０１０９】
上記アジリジン化合物としては、１，６−ビス（１−アジリジニルカルボニルアミノ）ヘキサン、１，１’−（メチレン−ジ−ｐ−フェニレン）ビス−３，３−アジリジル尿素、１，１’−（ヘキサメチレン）ビス−３，３−アジリジル尿素、エチレンビス−（２−アジリジニルプロピオネート）、トリス（１−アジリジニル）ホスフィンオキサイド、２，４，６−トリアジリジニル−１，３，５−トリアジン、トリメチロールプロパン−トリス−（２−アジリジニルプロピオネート）等が挙げられる。
【０１１０】
上記エポキシ化合物としては、例えば、ビスフェノールＡエピクロルヒドリン型のエポキシ系樹脂、エチレングリコールジグリシジルエーテル、ポリエチレングリコールジグリシジルエーテル、プロピレングリコールジグリシジルエーテル、ポリプロピレングリコールジグリシジルエーテル、グリセリンジグリシジルエーテル、ネオペンチルグリコールジグリシジルエーテル、１，６−ヘキサンジオールジグリシジルエーテル、ジグリシジルアニリン、テトラグリシジルキシレンジアミン、Ｎ，Ｎ，Ｎ’，Ｎ’−テトラグリシジル−ｍ−キシリレンジアミン、１，３−ビス（Ｎ，Ｎ−ジグリシジルアミノメチル）シクロヘキサン、トリメチロールプロパンポリグリシジルエーテル、ジグリセロールポリグリシジルエーテル、ポリグリセロールポリグリシジルエーテル、ソルビトールポリグリシジルエーテル等の多官能グリシジル化合物が挙げられる。
【０１１１】
上記イソシアネート化合物としては、例えば、イソシアネート基を２つ以上有する化合物が用いられる。上記イソシアネート化合物としては、芳香族系、脂肪族系、脂環族系の各種イソシアネート化合物、更には、これらのイソシアネート化合物の変性物（プレポリマー等）を用いることができる。
【０１１２】
芳香族イソシアネートとしては、ジフェニルメタンジイソシアネート（ＭＤＩ）、粗製ジフェニルメタンジイソシアネート、トリレンジイソシアネート、ナフタレンジイソシアネート（ＮＤＩ）、ｐ−フェニレンジイソシアネート（ＰＰＤＩ）、キシレンジイソシアネート（ＸＤＩ）、テトラメチルキシリレンジイソシアネート（ＴＭＸＤＩ）、トリジンジイソシアネート（ＴＯＤＩ）等が挙げられる。  脂肪族イソシアネートとしては、ヘキサメチレンジイソシアネート（ＨＤＩ）、リシンジイソシアネート（ＬＤＩ）、リシントリイソシアネート（ＬＴＩ）等が挙げられる。  脂環族イソシアネートとしては、イソホロンジイソシアネート（ＩＰＤＩ）、シクロヘキシルジイソシアネート（ＣＨＤＩ）、水添化ＸＤＩ（Ｈ６ＸＤＩ）、水添化ＭＤＩ（Ｈ１２ＭＤＩ）等が挙げられる。  また、変性イソシアネートとしては、上記イソシアネート化合物のウレタン変性体、２量体、３量体、カルボジイミド変性体、アロファネート変性体、ビューレット変性体、ウレア変性体、イソシアヌレート変性体、オキサゾリドン変性体、イソシアネート基末端プレポリマー等が挙げられる。
【０１１３】
本発明の粘着剤組成物が架橋剤（硬化剤）を含有する場合、その含有量は、本シロップ（Ｂ）１００質量部に対して、０．０１質量部以上１０質量部以下とすることもできる。また、０．０３質量部以上５質量部以下、０．０５質量部以上２質量部以下とすることもできる。
【０１１４】
上記粘着性付与剤としては、ロジンエステル、ガムロジン、トール油ロジン、水添ロジンエステル、マレイン化ロジン、不均化ロジンエステル等のロジン誘導体；テルペンフェノール樹脂、α−ピネン、β−ピネン、リモネン等を主体とするテルペン系樹脂；（水添）石油樹脂；クマロン−インデン系樹脂；水素化芳香族コポリマー；スチレン系樹脂；フェノール系樹脂；キシレン系樹脂；（メタ）アクリル系重合体等が挙げられる。
【０１１５】
上記可塑剤としては、ジｎ−ブチルフタレート、ジｎ−オクチルフタレート、ビス（２−エチルヘキシル）フタレート、ジｎ−デシルフタレート、ジイソデシルフタレート等のフタル酸エステル類；ビス（２−エチルヘキシル）アジペート、ジｎ−オクチルアジペート等のアジピン酸エステル類；ビス（２−エチルヘキシル）セバケート、ジｎ−ブチルセバケート等のセバシン酸エステル類；ビス（２−エチルヘキシル）アゼレート等のアゼライン酸エステル類；塩素化パラフィン等のパラフィン類；ポリプロピレングリコール等のグリコール類；エポキシ化大豆油、エポキシ化アマニ油等のエポキシ変性植物油類；トリオクチルホスフェート、トリフェニルホスフェート等のリン酸エステル類；トリフェニルホスファイト等の亜リン酸エステル類；アジピン酸と１，３−ブチレングリコールとのエステル化物等のエステルオリゴマー類；低分子量ポリブテン、低分子量ポリイソブチレン、低分子量ポリイソプレン等の低分子量重合体；プロセスオイル、ナフテン系オイル等のオイル類等が挙げられる。
【０１１６】
上記酸化防止剤としては、２，６−ジ−ｔｅｒｔ−ブチル−ｐ−クレゾール、ブチル化ヒドロキシアニソール、２，６−ジ−ｔｅｒｔ−ブチル−４−エチルフェノール、ステアリル−β−（３，５−ジ−ｔｅｒｔ−ブチル−４−ヒドロキシフェニル）プロピオネート、２，２’−メチレンビス（４−メチル−６−ｔｅｒｔ−ブチルフェノール）、２，２’−メチレンビス（４−エチル−６−ｔｅｒｔ−ブチルフェノール）、４，４’−チオビス（３−メチル−６−ｔｅｒｔ−ブチルフェノール）、４，４’−ブチリデンビス（３−メチル−６−ｔｅｒｔ−ブチルフェノール）、３，９−ビス〔１，１−ジメチル−２−〔β−（３−ｔｅｒｔ−ブチル−４−ヒドロキシ−５−メチルフェニル）プロピオニルオキシ〕エチル〕２，４，８，１０−テトラオキサスピロ［５．５］ウンデカン、１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス−〔メチレン−３−（３’，５’−ジ−ｔｅｒｔ−ブチル−４’−ヒドロキシフェニル）プロピオネート〕メタン、ビス〔３，３’−ビス−（４’−ヒドロキシ−３’−ｔｅｒｔ−ブチルフェニル）ブチリックアシッド〕グリコールエステル、１，３，５−トリス（３’，５’−ジ−ｔｅｒｔ−ブチル−４’−ヒドロキシベンジル）−Ｓ−トリアジン−２，４，６−（１Ｈ，３Ｈ，５Ｈ）トリオン、トコフェロール類等のフェノール系酸化防止剤；ジラウリル３，３’−チオジプロピオネート、ジミリスチル３，３’−チオジプロピオネート、ステアリル３，３’−チオジプロピオネート等の硫黄系酸化防止剤；トリフェニルホスファイト、ジフェニルイソデシルホスファイト、４，４’−ブチリデン−ビス（３−メチル−６−ｔｅｒｔ−ブチルフェニルジトリデシル）ホスファイト、サイクリックネオペンタンテトライルビス（オクタデシルホスファイト）、トリス（ノニルフェニル）ホスファイト、トリス（モノノニルフェニル）ホスファイト、トリス（ジノニルフェニル）ホスファイト、ジイソデシルペンタエリスリトールジフォスファイト、９，１０−ジヒドロ−９−オキサ−１０−ホスファフェナントレン−１０−オキサイド、１０−（３，５−ジ−ｔｅｒｔ−ブチル−４−ヒドロキシベンジル）−９，１０−ジヒドロ−９−オキサ−１０−ホスファフェナントレン−１０−オキサイド、１０−デシロキシ−９，１０−ジヒドロ−９−オキサ−１０−ホスファフェナントレン、トリス（２，４−ジ−ｔｅｒｔ−ブチルフェニル）ホスファイト、サイクリックネオペンタンテトライルビス（２，４−ジ−ｔｅｒｔ−ブチルフェニル）ホスファイト、サイクリックネオペンタンテトライルビス（２，６−ジ−ｔｅｒｔ−ブチル−４−メチルフェニル）ホスファイト、２，２−メチレンビス（４，６−ジ−ｔｅｒｔ−ブチルフェニル）オクチルホスファイト等のリン系酸化防止剤等が挙げられる。
【０１１７】
上記紫外線吸収剤としては、フェニルサリシレート、ｐ−ｔｅｒｔ−ブチルフェニルサリシレート、ｐ−オクチルフェニルサリシレート等のサリチル酸系紫外線吸収剤；２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン、ビス（２−メトキシ−４−ヒドロキシ−５−ベンゾイルフェニル）メタン等のベンゾフェノン系紫外線吸収剤；２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−〔２’−ヒドロキシ−３’−（３”，４”，５”，６”−テトラヒドロフタルイミドメチル）−５’−メチルフェニル〕ベンゾトリアゾール、２，２−メチレンビス〔４−（１，１，３，３−テトラメチルブチル）−６−（２Ｈ−ベンゾトリアゾール−２−イル）フェノール〕、２−（２’−ヒドロキシ−５’−メタクリロキシフェニル）−２Ｈ−ベンゾトリアゾール、２，２’−メチレンビス〔４−（１，１，３，３−テトラメチルブチル）−６−（２Ｈ−ベンゾトリアゾール−２−イル）フェノール〕等のベンゾトリアゾール系紫外線吸収剤；２−エチルヘキシル−２−シアノ−３，３’−ジフェニルアクリレート、エチル−２−シアノ−３，３’−ジフェニルアクリレート等のシアノアクリレート系紫外線吸収剤；ニッケルビス（オクチルフェニル）サルファイド、〔２，２’−チオビス（４−ｔｅｒｔ−オクチルフェノラート）〕−ｎ−ブチルアミンニッケル、ニッケルコンプレックス−３，５−ジ−ｔｅｒｔ−ブチル−４−ヒドロキシベンジル−リン酸モノエチレート、ニッケル−ジブチルジチオカルバメート等のニッケル系紫外線安定剤等が挙げられる。
【０１１８】
上記老化防止剤としては、ポリ（２，２，４−トリメチル−１，２−ジヒドロキノリン）、６−エトキシ−１，２−ジヒドロ−２，２，４−トリメチルキノリン、１−（Ｎ−フェニルアミノ）−ナフタレン、スチレン化ジフェニルアミン、ジアルキルジフェニルアミン、Ｎ，Ｎ’−ジフェニル−ｐ−フェニレンジアミン、Ｎ−フェニル−Ｎ’−イソプロピル−ｐ−フェニレンジアミン、Ｎ，Ｎ’−ジ−２−ナフチル−ｐ−フェニレンジアミン、２，６−ジ−ｔｅｒｔ−ブチル−４−メチルフェノール、モノ（α−メチルベンジル）フェノール、ジ（α−メチルベンジル）フェノール、トリ（α−メチルベンジル）フェノール、２，２’−メチレンビス（４−メチル−６−ｔｅｒｔ−ブチルフェノール）、２，２’−メチレンビス（４−エチル−６−ｔｅｒｔ−ブチルフェノール）、４，４’−ブチリデンビス（６−ｔｅｒｔ−ブチル−３−メチルフェノール）、４，４’−チオビス（６−ｔｅｒｔ−ブチル−３−メチルフェノール）、１，１−ビス（４−ヒドロキシフェニル）シクロヘキサン、２，５−ジ−ｔｅｒｔ−ブチルハイドロキノン、２，５−ジ−ｔｅｒｔ−アミルハイドロキノン、２−メルカプトベンズイミダゾール、２−メルカプトベンズイミダゾールの亜鉛塩、２−メルカプトメチルベンズイミダゾール、ジブチルジチオカルバミン酸ニッケル、トリス（ノニルフェニル）ホスファイト、チオジプロピオン酸ジラウリル、チオジプロピオン酸ジステアリル等が挙げられる。
【０１１９】
上記難燃剤としては、テトラブロモビスフェノールＡ、２，２−ビス（４−ヒドロキシ−３，５−ジブロモフェニル）プロパン、ヘキサブロモベンゼン、トリス（２，３−ジブロモプロピル）イソシアヌレート、２，２−ビス（４−ヒドロキシエトキシ−３，５−ジブロモフェニル）プロパン、デカブロモジフェニルオキサイド、含ハロゲンポリフォスフェート等のハロゲン系難燃剤；リン酸アンモニウム、トリクレジルホスフェート、トリエチルホスフェート、トリス（β−クロロエチル）ホスフェート、トリスクロロエチルホスフェート、トリスジクロロプロピルホスフェート、クレジルジフェニルホスフェート、キシレニルジフェニルホスフェート、酸性リン酸エステル、含窒素リン化合物等のリン系難燃剤；赤燐、酸化スズ、三酸化アンチモン、水酸化ジルコニウム、メタホウ酸バリウム、水酸化アルミニウム、水酸化マグネシウム等の無機系難燃剤；ポリ（ジメトキシシロキサン）、ポリ（ジエトキシシロキサン）、ポリ（ジフェノキシシロキサン）、ポリ（メトキシフェノキシシロキサン）、メチルシリケート、エチルシリケート、フェニルシリケートのようなシロキサン系難燃剤等が挙げられる。
【０１２０】
上記防かび剤としては、ベンズイミダゾール、ベンゾチアゾール、トリハロアリル、トリアゾール、有機窒素硫黄化合物等が挙げられる。
【０１２１】
上記シランカップリング剤としては、ビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシラン等が挙げられる。
【０１２２】
上記充填剤としては、炭酸カルシウム、酸化チタン、マイカ、タルク等の無機粉末充填剤；ガラス繊維、有機補強用繊維等の繊維状充填剤等が挙げられる。
【０１２３】
本粘着剤組成物は、上記ビニル重合体（Ａ）、本シロップ（Ｂ）及び重合開始剤を含むものであればその形態に特段の制約はない。
【０１２４】
本粘着剤組成物は、粘着フィルム、粘着シート、粘着テープ、粘着ラベル、感圧性テープ、表面保護フィルム、表面保護テープ、マスキングテープ、電気絶縁用テープ、ラミネート物等の各種一般粘着加工製品の他に、各種光学フィルム等の積層体を構成する際の貼り合せ用途にも好適に用いることができる。
【０１２５】
こうした粘着加工製品及び積層体における本粘着剤組成物を硬化して得られる粘着剤層の厚み（膜厚）は用途により選択されるが、例えば、１０μｍ以上１０ｍｍ以下であり、また例えば、５０μｍ以上５ｍｍ以下であり、また例えば、１００μｍ以上５ｍｍ以下である。本粘着剤組成物によれば、こうした厚膜化も容易に対応して、表層にタッキファイヤー成分を偏析させて、粘着性及び高温高湿下での耐久性に優れる粘着剤層を形成することができる。
【０１２６】
上記一般粘着加工製品に適用する場合、本粘着剤組成物を各種基材の片面又は両面に塗工後、ＵＶ等の活性エネルギー線などを照射することで本シロップを重合させて粘着剤層を形成し、粘着シート又は粘着テープ等の粘着製品とすることができる。基材としては、紙類、フィルム、布、不織布、及び金属箔等を用いることができ、粘着剤組成物の塗工は直接これらの基材上に行っても良いし、離型紙等に塗工して硬化した後に基材に転写しても良い。
【０１２７】
また、基材にガラス板及び／又は透明プラスチック板用いることにより、粘着剤層の片面又は両面にガラス板及び／又は透明プラスチック板を貼り合せてなる粘着加工品を得ることができる。係る粘着加工品は各種光学フィルム等の積層体として適用することができる。この場合においても、粘着剤組成物の塗工は基材上に直接行っても良いし、離型紙等に塗工して硬化した後に基材に転写しても良い。
【０１２８】
本粘着剤組成物から得られる粘着剤層は、透明性、並びに、厚膜であっても、高温条件下での各種被着体に対する剥離強度及び耐発泡性に優れるため、タッチパネル、液晶表示装置、有機ＥＬ表示装置、プラズマディスプレイパネル等のディスプレイ及びこれに用いられる各種光学フィルムの貼り合せにも好適である。また、フレキシブルプリント回路基板等の電子部品における接着用途にも有用である。
【０１２９】
以上のことから、本明細書によれば、粘着を目的とする製品（粘着製品）の製造方法も提供される。すなわち、粘着剤組成物を硬化して得られる粘着剤層を被着体上に形成する工程を備える、粘着製品の製造方法が提供される。この場合、本組成物を被着体の表面にに直接塗工して重合硬化して粘着剤層を得る工程又は一旦本組成物をセパレータ等に塗工し硬化後被着体に転写する工程などとして実施できる。
【０１３０】
また、本明細書によれば、粘着剤層によって積層された２以上の被着体を備える粘着製品の製造方法も提供される。本製造方法によれば、被着体の表面に本組成物を硬化して得られる粘着剤層を形成する工程と、前記被着体の表面に他の接触させて一体化する工程と、を備えることができる。
【実施例】
【０１３１】
以下、実施例に基づいて本発明を具体的に説明する。尚、本発明は、下記の実施例に限定されるものではない。以下の記載において「部」は質量部を意味し、「％」は質量％を意味する。
また、本実施例において得られた重合体の各種分析は、以下に記載の方法により実施した。【０１３２】
＜固形分＞
測定サンプル約１ｇを秤量（ａ）し、次いで、送風乾燥機１５５℃、３０分間乾燥後の残分を測定（ｂ）し、以下の式より算出した。測定には秤量ビンを使用した。その他の操作については、ＪＩＳ Ｋ ００６７−１９９２（化学製品の減量及び残分試験方法）に準拠した。
固形分（％）＝（ｂ／ａ）×１００【０１３３】
＜分子量測定＞
分子量はＧＰＣにて下記の条件で測定した。
ＧＰＣ：東ソー（ＨＬＣ−８１２０）
カラム：東ソー（ＴＳＫｇｅｌ−Ｓｕｐｅｒ ＭＰ−Ｍ×４本）
試料濃度：０．１％
流量：０．６ｍｌ／分
溶離液：テトラヒドロフラン
カラム温度：４０℃
検出器：示差屈折計（ＲＩ）
標準物質：ポリスチレン【０１３４】
＜ガラス転移点（Ｔｇ）＞
ビニル重合体（Ａ）、アクリル系粘着性ポリマーシロップ（Ｂ）から得られる粘着性ポリマー及び粘着剤層全体のＴｇはＤＳＣにて以下の条件で測定した。
ＤＳＣ：ＴＡ Ｉｎｓｔｒｕｍｅｎｔ製（Ｑ−１００）
昇温温度：１０℃／分測定
雰囲気：窒素【０１３５】
＜ポリマー組成＞
ポリマー組成はモノマー仕込量とＧＣ測定によるモノマー消費量から算出した。
ＧＣ：Ａｇｉｌｅｎｔ Ｔｅｃｈｎｏｌｏｓｉｅｓ製（７８２０Ａ ＧＣ Ｓｙｓｔｅｍ）
検出器：ＦＩＤ
カラム：１００％ジメチルシロキサン（ＣＰ−Ｓｉｌ ５ＣＢ）長さ３０ｍ、内径０．３２ｍｍ
算出方法：内部標準法【０１３６】
１．ビニル重合体の合成合成例１（重合体Ａ−１の合成）
内容積１リットルの４つ口フラスコに、メタクリル酸メチル（以下、「ＭＭＡ」という）（４５質量部）、スチレン（以下、「Ｓｔ」という）（５．３質量部）、酢酸ブチル（２５７質量部）、ジメチル２，２’−アゾビス（２−メチルプロピオネート）（和光純薬社製、商品名「Ｖ−６０１」）（２．７質量部）とからなる混合液を仕込み、この混合液を窒素ガスのバブリングにより十分に脱気し、混合液の内温を９０℃に上昇した。別途、ＭＭＡ（１８０質量部）、Ｓｔ（１９質量部）、Ｖ−６０１（２４質量部）、酢酸ブチル（９０質量部）からなる混合液を滴下ロートからフラスコ内に５時間かけて滴下することにより重合を行った。滴下終了後、重合溶液をヘキサン（６０００質量部）に滴下することにより、重合溶液中のビニル重合体を単離して、重合体Ａ−１を得た。得られた重合体Ａ−１のポリマー組成は、仕込量とＧＣ測定によるモノマー消費量から計算した結果、ＭＭＡ９０質量％及びＳｔ１０質量％からなり、Ｍｗ５６００、Ｍｎ３３００、Ｍｗ／Ｍｎ１．７０であった。Ｔｇは８０℃であった。重合体Ａ−１の組成及び分析結果を表２に示す。【０１３７】
合成例２（重合体Ａ−２の合成）
内容積１リットルの４つ口フラスコに、酢酸ブチル（２００質量部）とＶ−６０１（０．９質量部）とからなる混合液を仕込み、この混合液を窒素ガスのバブリングにより十分に脱気し、混合液の内温を９０℃に上昇した。別途、ＭＭＡ（１６５質量部）、メタクリル酸イソボルニル（以下、「ＩＢＸＭＡ」という）（４４質量部）、Ｖ−６０１（１７質量部）、酢酸ブチル（９０質量部）からなる混合液を滴下ロートからフラスコ内に５時間かけて滴下することにより重合を行った。滴下終了後、重合溶液をメタノール（４８００質量部）、蒸留水（１２００質量部）からなる混合溶液に滴下することにより、重合溶液中のビニル重合体を単離して、重合体Ａ−２を得た。重合体Ａ−２の組成及び分析結果を表２に示す。【０１３８】
合成例３（重合体Ａ−３の合成）
内容積１リットルの４つ口フラスコに、酢酸ブチル（２８０質量部）、Ｖ−６０１（０．３質量部）からなる混合液を仕込み、この混合液を窒素ガスのバブリングにより十分に脱気し、混合液の内温を９０℃に上昇した。別途、ＭＭＡ（２３３質量部）、ＩＢＸＭＡ（２６質量部）、Ｖ−６０１（５．１質量部）、酢酸ブチル（９０質量部）からなる混合液を滴下ロートからフラスコ内に５時間かけて滴下することにより重合を行った。滴下終了後、重合溶液をヘキサン（６０００質量部）に滴下することにより、重合溶液中のビニル重合体を単離して、重合体Ａ−３を得た。重合体Ａ−３の組成及び分析結果を表２に示す。【０１３９】
合成例４（重合体Ａ−４の合成）
内容積１リットルの４つ口フラスコに、ＭＭＡ（５０質量部）、酢酸ブチル（２２７質量部）、Ｖ−６０１（１２質量部）からなる混合液を仕込み、この混合液を窒素ガスのバブリングにより十分に脱気し、混合液の内温を９０℃に上昇した。別途、ＭＭＡ（２００質量部）、Ｖ−６０１（４６質量部）、酢酸ブチル（９０質量部）からなる混合液を滴下ロートからフラスコ内に５時間かけて滴下することにより重合を行った。滴下終了後、重合溶液をヘキサン（６０００質量部）に滴下することにより、重合溶液中のビニル重合体を単離して、重合体Ａ−４を得た。重合体Ａ−４の組成及び分析結果を表２に示す。【０１４０】
合成例５（重合体Ａ−５の合成）
内容積１リットルの４つ口フラスコに、酢酸ブチル（２２１質量部）、Ｖ−６０１（３．２質量部）からなる混合液を仕込み、この混合液を窒素ガスのバブリングにより十分に脱気し、混合液の内温を９０℃に上昇した。別途、ＭＭＡ（３４質量部）、メタクリル酸ブチル（以下、「ＢＭＡ」という）（２１５質量部）、Ｖ−６０１（６０質量部）、酢酸ブチル（９０質量部）からなる混合液を滴下ロートからフラスコ内に５時間かけて滴下することにより重合を行った。滴下終了後、重合溶液をメタノール（４２００質量部）、蒸留水（１８００質量部）からなる混合溶液に滴下することにより、重合溶液中のビニル重合体を単離して、重合体Ａ−５を得た。重合体Ａ−５の組成及び分析結果を表２に示す。【０１４１】
合成例６（重合体Ａ−６の合成）
内容積１リットルの４つ口フラスコに、酢酸ブチル（２００質量部）、Ｖ−６０１（６．２質量部）からなる混合液を仕込み、この混合液を窒素ガスのバブリングにより十分に脱気し、混合液の内温を９０℃に上昇した。別途、ＭＭＡ（１１４質量部）、ＩＢＸＭＡ（１４０質量部）、Ｖ−６０１（１１０質量部）、酢酸ブチル（９０質量部）からなる混合液を滴下ロートからフラスコ内に５時間かけて滴下することにより重合を行った。滴下終了後、重合溶液をメタノール（４８００質量部）、蒸留水（１２００質量部）からなる混合溶液に滴下することにより、重合溶液中のビニル重合体を単離して、重合体Ａ−６を得た。重合体Ａ−６の組成及び分析結果を表２に示す。【０１４２】
【表２】
2019124013.tif 000003
【０１４３】
２．ポリマー成分の合成合成例７（重合体Ｃ−１の合成）
内容積３リットルの４つ口フラスコに、アクリル酸メトキシエチル（以下、「ＭＥＡ」という）（５００質量部）、アクリル酸２−ヒドロキシエチル（以下、「ＨＥＡ」という）（２７質量部）、酢酸エチル（９８０質量部）を仕込み、この混合液を窒素ガスのバブリングにより十分に脱気し、混合液の内温を７５℃に上昇し、アゾビスバレロニトリル（以下、「Ｖ−６５」という）（０．２５質量部）を仕込み、５時間重合した。酢酸エチルを固形分濃度が３０％となるように追加して、重合体Ｃ−１の酢酸エチル溶液を得た。得られた重合体は、ＭＥＡ９５質量％、ＨＥＡ５質量％とからなり、Ｍｗ５２００００、Ｍｎ１１６０００、Ｍｗ／Ｍｎ４．４８であった。Ｔｇは−３１℃であった。【０１４４】
合成例８（重合体Ｃ−２の合成）
内容積３リットルの４つ口フラスコに、ＭＥＡ（４１３質量部）、ＨＥＡ（２７質量部）、アクリル酸ブチル（以下、「ＢＡ」という）（９０質量部）、酢酸エチル（９８０質量部）を仕込み、この混合液を窒素ガスのバブリングにより十分に脱気し、混合液の内温を７５℃に上昇し、Ｖ−６５（０．２５質量部）を仕込み、５時間重合した。酢酸エチルを固形分濃度が３０％となるように追加して、重合体Ｃ−２の酢酸エチル溶液を得た。重合体Ｃ−２の組成及び分析結果を表３に示す。【０１４５】
合成例９（重合体Ｃ−３の合成）
内容積３リットルの４つ口フラスコに、ＭＥＡ（２５４質量部）、ＨＥＡ（２７質量部）、ＢＡ（９０質量部）、アクリル酸メチル（以下、「ＭＡ」という）（１５９質量部）、酢酸エチル（９８０質量部）を仕込み、この混合液を窒素ガスのバブリングにより十分に脱気し、混合液の内温を７５℃に上昇し、Ｖ−６５（０．２０質量部）を仕込み、５時間重合した。酢酸エチルを固形分濃度が３０％となるように追加して、重合体Ｃ−３の酢酸エチル溶液を得た。重合体Ｃ−３の組成及び分析結果を表３に示す。【０１４６】
合成例１０（重合体Ｃ−４の合成）
内容積３リットルの４つ口フラスコに、ＨＥＡ（２７質量部）、ＢＡ（１９２質量部）、ＭＡ（３３０質量部）、酢酸エチル（１２００質量部）を仕込み、この混合液を窒素ガスのバブリングにより十分に脱気し、混合液の内温を７５℃に上昇し、Ｖ−６５（０．２３質量部）を仕込み、５時間重合した。酢酸エチルを固形分濃度が３０％となるように追加して、重合体Ｃ−４の酢酸エチル溶液を得た。重合体Ｃ−４の組成及び分析結果を表３に示す。【０１４７】
【表３】
2019124013.tif 000004
【０１４８】
３．アクリル系粘着性シロップの調製合成例１１
（シロップＢ−１の調製）
重合体Ｃ−１の酢酸エチル溶液を６０℃で２日間減圧乾燥して重合体固形分を得た。この重合体固形分（３０質量部）に対して、ＭＥＡ（６６．５質量部）、ＨＥＡ（３．５質量部）を加え、均一になるまで撹拌することでシロップＢ−１を得た。シロップＢ−１を構成するモノマー成分は、ＭＥＡ９５質量％、ＨＥＡ５質量％であった。シロップＢ−１の組成を表４に示す。【０１４９】
合成例１２（シロップＢ−２の調製）
重合体Ｃ−２の酢酸エチル溶液を６０℃で２日間減圧乾燥して重合体固形分を得た。この重合体固形分（３０質量部）に対して、ＭＥＡ（５４．６質量部）、ＨＥＡ（３．５質量部）、ＢＡ（１１．９質量部）を加え、均一になるまで撹拌することでシロップＢ−２を得た。シロップＢ−２の組成を表４に示す。【０１５０】
合成例１３（シロップＢ−３の調製）
重合体Ｃ−３の酢酸エチル溶液を６０℃で２日間減圧乾燥して重合体固形分を得た。この重合体固形分（３０質量部）に対して、ＭＥＡ（３３．６質量部）、ＨＥＡ（３．５質量部）、ＢＡ（１１．９質量部）、ＭＡ（２１質量部）を加え、均一になるまで撹拌することでシロップＢ−３を得た。シロップＢ−３の組成を表４に示す。【０１５１】
合成例１４（シロップＢ−４の調製）
重合体Ｃ−４の酢酸エチル溶液を６０℃で２日間減圧乾燥して重合体固形分を得た。この重合体固形分（３０質量部）に対して、ＨＥＡ（３．５質量部）、ＢＡ（２４．５質量部）、ＭＡ（４２質量部）を加え、均一になるまで撹拌することでシロップＢ−４を得た。シロップＢ−４の組成を表４に示す。【０１５２】
【表４】
2019124013.tif 000005
【０１５３】
４．粘着組成物の製造及び評価
実施例１
上記合成例１で得られた重合体Ａ−１（４質量部）と合成例１１で得られたシロップＢ−１（１００質量部）、架橋剤としてタケネートＤ−１１０Ｎ（三井化学社製、固形分濃度７５％）（０．５３質量部）を乾燥させて得た固形分（０．４質量部）及び光開始剤としてＩｒｇａｃｕｒｅ１８４（ＢＡＳＦ社製）（０．２質量部）を混合して、粘着剤組成物を得た。【０１５４】
この粘着剤組成物を、厚さ５０μｍのポリエチレンテレフタレート（以下、「ＰＥＴ」）製セパレーター上に、厚み５０μｍ及び１５０μｍとなるように塗布した。塗膜上に厚さ７５μｍのＰＥＴ製セパレーターを貼り合わせて、照度１２．５ｍＷ／ｃｍ２の紫外線を２分間照射して、アクリル系シロップ中のモノマーを重合した。さらに、４０℃で５日間静置して熟成（エージング）することにより、両面セパレーター付き粘着フィルム試料を得た。【０１５５】
実施例２〜５及び１０
これらの実施例については、表５に示す組成に基づいて、実施例１と同様に操作して、粘着フィルム試料を得た。【０１５６】
実施例６
重合体Ａ−１（４質量部）とシロップＢ−１（１００質量部）、架橋剤としてトリメチロールプロパントリアクリレート（東亞合成社製、商品名「アロニックスＭ−３０９」）（０．０４質量部）及び光開始剤としてＩｒｇａｃｕｒｅ１８４（０．２質量部）を混合して、粘着剤組成物を得た。【０１５７】
この粘着剤組成物を、厚さ５０μｍのポリエチレンテレフタレート（以下、「ＰＥＴ」）製セパレーター上に、厚み５０μｍ及び１５０μｍとなるように塗布した。塗膜上に厚さ７５μｍのＰＥＴ製セパレーターを貼り合わせて、照度１２．５ｍＷ／ｃｍ２の紫外線を２分間照射して、アクリル系シロップ中のモノマーを重合することにより、両面セパレーター付き粘着フィルム試料を得た。【０１５８】
実施例７〜９
これらの実施例については、表５に示す組成に基づいて、実施例６と同様に操作して、粘着フィルム試料を得た。【０１５９】
比較例１〜７
これらの比較例については、表６に示す組成に基づいて、実施例１と同様に操作して、粘着フィルム試料を得た。【０１６０】
比較例８
重合体Ａ−１（４質量部）を酢酸エチルに溶解させた固形分濃度３０質量％の重合体（Ａ−１）溶液を、重合体Ｃ−１溶液と混合し、重合体Ａ−１（４質量部）と重合体Ｃ−１（１００質量部）を含む固形分３０質量％の溶液を調製した。ここに、架橋剤としてタケネートＤ−１１０Ｎ（０．５３質量部）（固形分としては０．４質量部）を混合し、粘着剤組成物を得た。【０１６１】
この粘着剤組成物を、厚さ７５μｍのポリエチレンテレフタレート（以下、「ＰＥＴ」）製セパレーター上に、乾燥後の厚みが５０μｍとなるように塗布した。粘着剤組成物を８０℃、４分間乾燥することで、酢酸エチルを除去した。前記セパレーターとは剥離力の異なる厚さ５０μｍのＰＥＴ製セパレーターを貼り合わせて、４０℃で５日間静置して熟成（エージング）することにより、両面セパレーター付き粘着フィルム試料を得た。【０１６２】
また、乾燥後の厚みが１５０μｍとなるように粘着剤組成物を塗布した以外は上記と同様の操作により、粘着剤層の厚みが１５０μｍである粘着フィルム試料を得た。乾燥後の粘着剤層には発泡が観察された。【０１６３】
比較例９〜１１
これらの比較例については、表７に示す組成に基づいて、比較例８と同様に操作して、粘着フィルム試料を得た。【０１６４】
（評価等）
得られた粘着フィルム試料について、次に示す方法により各種測定及び評価を行った。得られた結果を併せて表５〜７に示す。尚、比較例８〜１１において、粘着剤層の厚みが１５０μｍである粘着フィルム試料には発泡が観察されたため、発泡していない部分を選んで剥離試験及び耐発泡性試験を行った。【０１６５】
＜ゲル分率＞
粘着フィルム試料から粘着剤を０．２ｇ採取し、粘着剤の初期重量を秤量した。その粘着剤を５０ｇの酢酸エチルに浸漬し、室温で１６時間静置する。その後、２００メッシュ金網にろ過し、メッシュに残った残分を８０℃で３時間乾燥し、秤量した。初期の重量と残分の重量から、ゲル分率を算出した。【０１６６】
＜ヘイズ値＞
粘着フィルム（５０μｍ）試料から剥離フィルムを剥がし、ガラスプレート（１ｍｍ厚）に転写し、もう一方の剥離フィルムを剥がした。２３℃、５０％ＲＨ条件下で１日静置した後、日本電色社製ヘイズメーター「ヘイズメーターＮＤＨ２０００」（型式名）を使用してヘイズ値を測定した。【０１６７】
＜粘着剤層の表層部分のＴｇ＞
粘着フィルム試料のＸ線光電子分光装置（ＸＰＳ）測定によるＯ１ｓとＣ１ｓのピーク面積比から、粘着剤層の表層部分におけるビニル重合体（Ａ）及び重合後のアクリル系シロップ（Ｂ）の総量に対する、ビニル重合体（Ａ）及び重合後のアクリル系シロップ（Ｂ）の各質量分率（ｗＡ及びｗＢ）を算出し、ＦＯＸの式に基づき表層部分のＴｇを算出した。尚、ＸＰＳ測定は以下の条件で測定した。
装置：アルバック・ファイ社製  ＰＨＩ５０００  ＶｅｒｓａＰｒｏｂｅ
Ｘ線：Ａｌ−Ｋα（１４８６．６ｅＶ）
試料へのＸ線入射角：０°（試料測定面の法線に対する角度）
光電子検出角：４５°（試料測定面の法線に対する角度）【０１６８】
上記質量分率の具体的な算出方法について以下に記載する。
ＸＰＳ測定によるＯ１ｓとＣ１ｓのピーク面積比は、下式（１）の通り、ビニル重合体（Ａ）及びアクリル系シロップ（Ｂ）からなる粘着剤組成物を重合させて形成した粘着剤層表層部の単位質量当りに存在する酸素原子数と炭素原子数の比で表される。【０１６９】
【数１】
2019124013.tif 000006
ここで、（Ｏ／Ｃ）Ａ+B：粘着剤組成物を重合してから得られた粘着剤層のＸＰＳ測定から求められるＯ１ｓとＣ１ｓのピーク面積比ＷＡ：ビニル重合体（Ａ）及びアクリル系シロップ（Ｂ）の総量に対するビニル重合体（Ａ）の質量分率
Ｍｗ−Ａ：ビニル重合体（Ａ）の全構成単量体単位の加重平均分子量
Ｍｗ−Ｂ：アクリル系シロップ（Ｂ）の全構成単量体単位の加重平均分子量
ＮＯ−Ａ：ビニル重合体（Ａ）を構成する全構成単量体の平均単量体構造式中に含まれる酸素原子数
ＮＯ−Ｂ：アクリル系シロップ（Ｂ）を構成する全構成単量体の平均単量体構造式中に含まれる酸素原子数
ＮＣ−Ａ：ビニル重合体（Ａ）を構成する全構成単量体の平均単量体構造式中に含まれる炭素原子数
ＮＣ−Ｂ：アクリル系シロップ（Ｂ）を構成する全構成単量体の平均単量体構造式中に含まれる炭素原子数【０１７０】
また、ビニル重合体（Ａ）及び重合後のアクリル系シロップ（Ｂ）各単体のフィルムのＸＰＳ測定により求められるＯ１ｓとＣ１ｓのピーク面積比は、各々下式（２）及び（３）で表される。【０１７１】
【数２】
2019124013.tif 000007
ここで、（Ｏ／Ｃ）Ａ：ビニル重合体（Ａ）のフィルムのＸＰＳ測定から求められるＯ１ｓとＣ１ｓのピーク面積比【０１７２】
【数３】
2019124013.tif 000008
ここで、（Ｏ／Ｃ）Ｂ：重合後のアクリル系シロップ（Ｂ）のフィルムのＸＰＳ測定から求められるＯ１ｓとＣ１ｓのピーク面積比【０１７３】
上記の式（１）〜（３）より下記式（４）が導かれ、これよりビニル重合体（Ａ）及び重合後のアクリル系シロップ（Ｂ）の総量に対するビニル重合体（Ａ）の質量分率（ＷＡ）が算出される。
【数４】
2019124013.tif 000009
さらに、上記で求めたＷＡの値と下記式（５）から、重合後のアクリル系シロップ（Ｂ）の質量分率（ＷＢ）が算出される。【０１７４】
【数５】
2019124013.tif 000010
ここで、ＷＢ：ビニル重合体（Ａ）及び重合後のアクリル系シロップ（Ｂ）の総量に対する重合後のアクリル系シロップ（Ｂ）の質量分率【０１７５】
実施例１について、上記式（４）における各要素を以下に示す。
（Ｏ／Ｃ）Ａ+Ｂ：０．３２０（実測値）
（Ｏ／Ｃ）Ａ：０．３０８（実測値）
（Ｏ／Ｃ）Ｂ：０．４７４（実測値）
ＮＣ−Ａ：ＭＭＡ１分子中の炭素原子数（５）、Ｓｔ１分子中の炭素原子数（８）及び組成比より、５×９０（％）＋８×１０（％）＝５．３ＮＣ−Ｂ：ＭＥＡ１分子中の炭素原子数（６）、ＨＥＡ１分子中の炭素原子数（５）及び組成比より、６×９４（％）＋５×６（％）＝５．９
Ｍｗ−Ａ：ＭＭＡの分子量（１００）、Ｓｔの分子量（１０４）及び組成比より、１００×９０（％）＋１０４×１０（％）＝１００Ｍｗ−Ｂ：ＭＥＡの分子量（１３０）、ＨＥＡの分子量（１１６）及び組成比より、１３０×９４（％）＋１１６×６（％）＝１２９  これらの値を式（４）に代入することによりＷＡ＝０．９２が得られ、（５）式よりＷＢ＝０．０８が得られた。【０１７６】
次いで、測定に得られた表面組成から下式（６）で表されるＦＯＸの式に従って、表層部分のＴｇを計算し、６７．５℃という値を得た。
１／〔表層部分のＴｇ〕（Ｋ）＝ＷＡ／ＴｇＡ＋ＷＢ／ＴｇＢ    （６）
ここで、
ＴｇＡ：ビニル重合体（Ａ）のＴｇ（８０℃）  ＴｇＢ：重合後のアクリル系シロップ（Ｂ）のＴｇ（−３１℃）【０１７７】
＜ガラスに対する剥離強度＞
粘着フィルム試料を易接着処理したＰＥＴフィルム（１００μｍ）に転写した後、２５ｍｍ幅の短冊状に裁断し、評価用の粘着シートを得た。被着体をガラス板（旭硝子社製、ファブリテックＦＬ１１Ａ、１ｍｍ厚）とし、上記評価用の粘着シートを貼り合せ、卓上加圧脱泡装置ＴＢＲ−２００（千代田電気工業社製）を用いて０．５ＭＰａ、５０℃の条件下で２０分間圧着した後、恒温槽付き引張り試験機ストログラフＲ型（東洋精機社製）を用いて、温度が２３℃と８５℃、剥離速度が３００ｍｍ／ｍｉｎ．の条件で、ＪＩＳ Ｚ−０２３７「粘着テープ・粘着シート試験方法」に準じて粘着シートの１８０度剥離強度を測定し、接着強度とした。【０１７８】
＜耐発泡性＞
５ｃｍｍ×６ｃｍの粘着フィルム試料を易接着処理したＰＥＴフィルム（１００μｍ）に転写して評価用の粘着シートを得た。被着体としてポリカーボネート板を貼り合わせた積層体を作製し、前記積層体に５０℃、０．５ＭＰａ、２０分の圧着処理を行った。その後、積層体に恒温恒湿槽を用いて、８５℃／８５％ＲＨで２４時間の湿熱負荷を与え、外観（発泡の有無）を目視で確認し、以下の基準に従って評価した。
○：外観変化無
△：試験片の面積に対し、発泡を生じた部分の面積が１０％以下
×：試験片の面積に対し、発泡を生じた部分の面積が１０％超【０１７９】
なお、比較例８〜１１の耐発泡性には、５０μｍ厚の粘着剤層を３枚積層して１５０μｍ厚とした場合の結果も示す。【０１８０】
【表５】
2019124013.tif 000011
【０１８１】
【表６】
2019124013.tif 000012
【０１８２】
【表７】
2019124013.tif 000013
【０１８３】
表５に示すように、本シロップ、すなわち、アクリル系シロップＢ−１〜Ｂ−４を用いた実施例の組成物から得られた粘着剤層は、いずれも良好なヘイズ値を呈するとともに、適度な偏析特性及びＴｇ分布を備えていた。また、実施例の組成物による粘着剤層は、５０μｍ厚の場合と１５０μｍ厚の場合とのいずれの場合においても、十分な接着強度を示していた。また、実施例の組成物による粘着剤層は、５０μｍ厚時には、いずれも、ほとんど発泡せず高温高湿下で良好な耐発泡性を発揮した。また、実施例１〜９の組成物による粘着剤層は、１５０μｍ厚時においても、ほとんど発泡することなく良好な耐発泡性を示し、実施例１０の組成物による粘着剤層は、１５０μｍ厚時においてやや耐発泡性が低下したものの（発泡面積が５％以下程度）、現実的には十分なものであった。【０１８４】
これに対して表６に示すように、ビニル重合体（Ａ）を含まない場合（比較例１〜４）による粘着剤層は、高温下での接着強度も耐発泡性も十分でなかった。また、ビニル重合体（Ａ）のＴｇが低すぎたり、あるいは分子量が大きすぎる場合や、ビニル重合体（Ａ）の偏析が不十分であり第１のＴｇと第２のＴｇの差が十分でない場合（比較例５〜７）でも、それらによる粘着剤層は高温下での接着強度も十分でなかった。また、比較例の組成物による粘着剤層は、いずれも耐発泡性が大きく低下した（発泡面積１５〜７０％）。【０１８５】
また、表７に示すように、アクリル系シロップを用いることなく、重合体Ｃ−１〜Ｃ−４を用いたのみも場合には、厚膜時の耐発泡性を確保することができなかった。
【国際調査報告】
2019124013.tif 000014
2019124013.tif 000015
2019124013.tif 000016
2019124013.tif 000017